(57)【要約】式（１）の化合物を０．０８質量％以上、式（２）の化合物および式（３）の化合物を含み、負の誘電率異方性を有する液晶組成物は、光に対する高い安定性を有する。Ｒはアルキル等、ＸはＣ４以上のアルキル等、Ｂ〜Ｆはフェニレン、シクロヘキシレン等、Ｚは単結合、エチレン等、ｂ＋ｃは３以下、ｄは２である。2019221254.tif 000042
2019221254.tif 000002
【特許請求の範囲】
【請求項１】
第一添加物として式（１）で表される化合物から選択された少なくとも１つの化合物、第一成分として式（２）で表される化合物から選択された少なくとも１つの化合物、および第二成分として式（３）で表される化合物から選択された少なくとも１つの化合物を含有し、第一添加物の割合が０．０８質量％以上であり、そして負の誘電率異方性を有する液晶組成物。
【化１】
2019221254.tif 000033
式（１）、式（２）および式（３）において、Ｒ１は、炭素数１から２４のアルキルまたは炭素数２から２４のアルケニルであり、このアルキルにおいて、少なくとも１つの水素が、フッ素または塩素で置き換えられてもよく、これらの基において、少なくとも１つの−ＣＨ２−は、−Ｏ−、−ＣＯＯ−、または−ＯＣＯ−で置き換えられてもよく；Ｒ２およびＲ３は、炭素数１から１２のアルキル、炭素数１から１２のアルコキシ、炭素数２から１２のアルケニル、炭素数２から１２のアルケニルオキシ、または水素であり；環Ｂおよび環Ｄは、１，４−シクロヘキシレン、１，４−シクロヘキセニレン、テトラヒドロピラン−２，５−ジイル、１，４−フェニレン、少なくとも１つの水素がフッ素または塩素で置き換えられた１，４−フェニレン、ナフタレン−２，６−ジイル、少なくとも１つの水素がフッ素または塩素で置き換えられたナフタレン−２，６−ジイル、クロマン−２，６−ジイル、または少なくとも１つの水素がフッ素または塩素で置き換えられたクロマン−２，６−ジイルであり；環Ｃは、２，３−ジフルオロ−１，４−フェニレン、２−クロロ−３−フルオロ−１，４−フェニレン、２，３−ジフルオロ−５−メチル−１，４−フェニレン、３，４，５−トリフルオロナフタレン−２，６−ジイル、７，８−ジフルオロクロマン−２，６−ジイル、３，４，５，６−テトラフルオロフルオレン−２，７−ジイル、４，６−ジフルオロジベンゾフラン−３，７−ジイル、４，６−ジフルオロジベンゾチオフェン−３，７−ジイル、または１，１，６，７−テトラフルオロインダン−２，５−ジイルであり；環Ｅおよび環Ｆは、１，４−シクロヘキシレン、１，４−フェニレン、または２−フルオロ−１，４−フェニレンであり；Ｒ４およびＲ５は、炭素数１から１２のアルキル、炭素数１から１２のアルコキシ、炭素数２から１２のアルケニル、または少なくとも１つの水素がフッ素または塩素で置き換えられた炭素数２から１２のアルケニルであり；Ｚ２、Ｚ３およびＺ４は、単結合、エチレン、ビニレン、カルボニルオキシ、またはメチレンオキシであり；Ｘ１およびＸ２は、ｎ−プロピル、または炭素数４から１２アルキルであり；ｂは、０、１、２、または３であり；ｃは０または１であり；そしてｂとｃとの和は３以下であり；ｄは２である。
ただし、前記液晶組成物は重合性化合物を含まない。
【請求項２】
第一成分として式（２−１）から式（２−３５）で表される化合物から選択された少なくとも１つの化合物を含有する、請求項１に記載の液晶組成物。
【化２−１】
2019221254.tif 000034
【化２−２】
2019221254.tif 000035
【化２−３】
2019221254.tif 000036
【化２−４】
2019221254.tif 000037
式（２−１）から式（２−３５）において、Ｒ２およびＲ３は、炭素数１から１２のアルキル、炭素数１から１２のアルコキシ、炭素数２から１２のアルケニル、炭素数２から１２のアルケニルオキシ、または水素である。
【請求項３】
第一添加物の割合が０．１質量％から５質量％の範囲であり、第一成分の割合が１０質量％から９０質量％の範囲である、請求項１または２に記載の液晶組成物。
【請求項４】
第二成分として式（３−５）から式（３−９）で表される化合物から選択された少なくとも１つの化合物を含有する、請求項１から３のいずれか１項に記載の液晶組成物。
【化３】
2019221254.tif 000038
式（３−５）から（３−９）において、Ｒ４およびＲ５は、炭素数１から１２のアルキル、炭素数１から１２のアルコキシ、炭素数２から１２のアルケニル、または少なくとも１つの水素がフッ素または塩素で置き換えられた炭素数２から１２のアルケニルである。
【請求項５】
第三成分としてさらに式（３’）で表される化合物から選択された少なくとも１つの化合物を含有する、請求項１から４のいずれか１項に記載の液晶組成物。
【化４】
2019221254.tif 000039
式（３’）において、Ｒ４’およびＲ５’は、炭素数１から１２のアルキル、炭素数１から１２のアルコキシ、炭素数２から１２のアルケニル、または少なくとも１つの水素がフッ素または塩素で置き換えられた炭素数２から１２のアルケニルであり；環Ｅ’および環Ｆ’は、１，４−シクロヘキシレン、１，４−フェニレン、２−フルオロ−１，４−フェニレン、または２，５−ジフルオロ−１，４−フェニレンであり；Ｚ４’は、単結合、エチレン、ビニレン、メチレンオキシ、またはカルボニルオキシであり；ｄ’は、１、２、または３である。ただし式（３’）には、式（３）で表される化合物は含まれない。
【請求項６】
第三成分としてさらに式（３−１）から式（３−４）および式（３−１０）から式（３−１３）で表される化合物から選択された少なくとも１つの化合物を含有する、請求項１から５のいずれか１項に記載の液晶組成物。
【化５】
2019221254.tif 000040
式（３−１）から式（３−４）および式（３−１０）から式（３−１３）において、Ｒ４およびＲ５は、炭素数１から１２のアルキル、炭素数１から１２のアルコキシ、炭素数２から１２のアルケニル、または少なくとも１つの水素がフッ素または塩素で置き換えられた炭素数２から１２のアルケニルである。
【請求項７】
第二成分と第三成分の合計割合が１０質量％から９０質量％の範囲である、請求項５または６に記載の液晶組成物。
【請求項８】
請求項１から７のいずれか１項に記載の液晶組成物を含有する液晶表示素子。
【請求項９】
液晶表示素子の動作モードが、ＩＰＳモード、ＶＡモード、ＦＦＳモード、またはＦＰＡモードであり、液晶表示素子の駆動方式がアクティブマトリックス方式である、請求項８に記載の液晶表示素子。
【請求項１０】
請求項１から７のいずれか１項に記載の液晶組成物の、液晶表示素子における使用。
【請求項１１】
液晶プロジェクターに用いるための、請求項１から７のいずれか１項に記載の液晶組成物。
【請求項１２】
第一成分として式（２）で表される化合物から選択された少なくとも１つの化合物を含有し、重合性化合物を含まない、負の誘電率異方性を有する液晶組成物において、第二成分として式（３）で表される化合物から選択された少なくとも１つの化合物を存在させ、第一添加物として式（１）で表される化合物から選択された少なくとも１つの化合物を０．０８質量％以上添加することによって、前記液晶組成物を光に対して安定化させる方法。
【化６】
2019221254.tif 000041
式（１）、式（２）および式（３）において、Ｒ１は、炭素数１から２４のアルキルまたは炭素数２から２４のアルケニルであり、このアルキルにおいて、少なくとも１つの水素が、フッ素または塩素で置き換えられてもよく、これらの基において、少なくとも１つの−ＣＨ２−は、−Ｏ−、−ＣＯＯ−、または−ＯＣＯ−で置き換えられてもよく；Ｒ２およびＲ３は、炭素数１から１２のアルキル、炭素数１から１２のアルコキシ、炭素数２から１２のアルケニル、炭素数２から１２のアルケニルオキシ、または水素であり；環Ｂおよび環Ｄは、１，４−シクロヘキシレン、１，４−シクロヘキセニレン、テトラヒドロピラン−２，５−ジイル、１，４−フェニレン、少なくとも１つの水素がフッ素または塩素で置き換えられた１，４−フェニレン、ナフタレン−２，６−ジイル、少なくとも１つの水素がフッ素または塩素で置き換えられたナフタレン−２，６−ジイル、クロマン−２，６−ジイル、または少なくとも１つの水素がフッ素または塩素で置き換えられたクロマン−２，６−ジイルであり；環Ｃは、２，３−ジフルオロ−１，４−フェニレン、２−クロロ−３−フルオロ−１，４−フェニレン、２，３−ジフルオロ−５−メチル−１，４−フェニレン、３，４，５−トリフルオロナフタレン−２，６−ジイル、７，８−ジフルオロクロマン−２，６−ジイル、３，４，５，６−テトラフルオロフルオレン−２，７−ジイル、４，６−ジフルオロジベンゾフラン−３，７−ジイル、４，６−ジフルオロジベンゾチオフェン−３，７−ジイル、または１，１，６，７−テトラフルオロインダン−２，５−ジイルであり；環Ｅおよび環Ｆは、１，４−シクロヘキシレン、１，４−フェニレン、または２−フルオロ−１，４−フェニレンであり；Ｒ４およびＲ５は、炭素数１から１２のアルキル、炭素数１から１２のアルコキシ、炭素数２から１２のアルケニル、または少なくとも１つの水素がフッ素または塩素で置き換えられた炭素数２から１２のアルケニルであり；Ｚ２、Ｚ３およびＺ４は、単結合、エチレン、ビニレン、カルボニルオキシ、またはメチレンオキシであり；Ｘ１およびＸ２は、ｎ−プロピル、または炭素数４から１２アルキルであり；ｂは、０、１、２、または３であり；ｃは０または１であり；そしてｂとｃとの和は３以下であり；ｄは２である。
【発明の詳細な説明】
【技術分野】
【０００１】
本発明は、液晶組成物、この組成物を含有する液晶表示素子などに関する。特に、誘電率異方性が負の液晶組成物、およびこの組成物を含有し、ＩＰＳ、ＶＡ、ＦＦＳ、ＦＰＡなどのモードを有する液晶表示素子に関する。
【背景技術】
【０００２】
液晶表示素子において、液晶分子の動作モードに基づいた分類は、ＰＣ（ｐｈａｓｅ  ｃｈａｎｇｅ）、ＴＮ（ｔｗｉｓｔｅｄ  ｎｅｍａｔｉｃ）、ＳＴＮ（ｓｕｐｅｒ  ｔｗｉｓｔｅｄ  ｎｅｍａｔｉｃ）、ＥＣＢ（ｅｌｅｃｔｒｉｃａｌｌｙ  ｃｏｎｔｒｏｌｌｅｄ  ｂｉｒｅｆｒｉｎｇｅｎｃｅ）、ＯＣＢ（ｏｐｔｉｃａｌｌｙ  ｃｏｍｐｅｎｓａｔｅｄ  ｂｅｎｄ）、ＩＰＳ（ｉｎ−ｐｌａｎｅ  ｓｗｉｔｃｈｉｎｇ）、ＶＡ（ｖｅｒｔｉｃａｌ  ａｌｉｇｎｍｅｎｔ）、ＦＦＳ（ｆｒｉｎｇｅ  ｆｉｅｌｄ  ｓｗｉｔｃｈｉｎｇ）、ＦＰＡ（ｆｉｅｌｄ−ｉｎｄｕｃｅｄ  ｐｈｏｔｏ−ｒｅａｃｔｉｖｅ  ａｌｉｇｎｍｅｎｔ）などのモードである。素子の駆動方式に基づいた分類は、ＰＭ（ｐａｓｓｉｖｅ  ｍａｔｒｉｘ）とＡＭ（ａｃｔｉｖｅ  ｍａｔｒｉｘ）である。ＰＭは、スタティック（ｓｔａｔｉｃ）、マルチプレックス（ｍｕｌｔｉｐｌｅｘ）などに分類され、ＡＭは、ＴＦＴ（ｔｈｉｎ  ｆｉｌｍ  ｔｒａｎｓｉｓｔｏｒ）、ＭＩＭ（ｍｅｔａｌ  ｉｎｓｕｌａｔｏｒ  ｍｅｔａｌ）などに分類される。ＴＦＴの分類は非晶質シリコン（ａｍｏｒｐｈｏｕｓ  ｓｉｌｉｃｏｎ）および多結晶シリコン（ｐｏｌｙｃｒｙｓｔａｌ  ｓｉｌｉｃｏｎ）である。後者は製造工程によって高温型と低温型とに分類される。光源に基づいた分類は、自然光を利用する反射型、バックライトを利用する透過型、そして自然光とバックライトの両方を利用する半透過型である。【０００３】
液晶表示素子はネマチック相を有する液晶組成物を含有する。この組成物は適切な特性を有する。この組成物の特性を向上させることによって、良好な特性を有するＡＭ素子を得ることができる。これらの特性における関連を下記の表１にまとめる。組成物の特性を市販されているＡＭ素子に基づいてさらに説明する。ネマチック相の温度範囲は、素子の使用できる温度範囲に関連する。ネマチック相の好ましい上限温度は約７０℃以上であり、そしてネマチック相の好ましい下限温度は約−１０℃以下である。組成物の粘度は素子の応答時間に関連する。素子で動画を表示するためには短い応答時間が好ましい。１ミリ秒でもより短い応答時間が望ましい。したがって、組成物における小さな粘度が好ましい。低い温度における小さな粘度はより好ましい。【０００４】
【表１】
2019221254.tif 000003
【０００５】
組成物の光学異方性は、素子のコントラスト比に関連する。素子のモードに応じて、大きな光学異方性または小さな光学異方性、すなわち適切な光学異方性が必要である。組成物の光学異方性（Δｎ）と素子のセルギャップ（ｄ）との積（Δｎ×ｄ）は、コントラスト比を最大にするように設計される。積の適切な値は動作モードの種類に依存する。この値は、ＶＡモードの素子では約０．３０μｍから約０．４０μｍの範囲であり、ＩＰＳモードまたはＦＦＳモードの素子では約０．２０μｍから約０．３０μｍの範囲である。これらの場合、小さなセルギャップの素子には大きな光学異方性を有する組成物が好ましい。組成物における大きな誘電率異方性は、素子における低いしきい値電圧、小さな消費電力と大きなコントラスト比に寄与する。したがって、大きな誘電率異方性が好ましい。組成物における大きな比抵抗は、素子における大きな電圧保持率と大きなコントラスト比とに寄与する。したがって、初期段階において大きな比抵抗を有する組成物が好ましい。長時間使用したあと、大きな比抵抗を有する組成物が好ましい。光や熱に対する組成物の安定性は、素子の寿命に関連する。この安定性が高いとき、素子の寿命は長い。このような特性は、液晶モニター、液晶テレビなどに用いるＡＭ素子に好ましい。【０００６】
汎用の液晶表示素子において、液晶分子の垂直配向は、特定のポリイミド配向膜によって達成される。高分子支持配向（ＰＳＡ；ｐｏｌｙｍｅｒ  ｓｕｓｔａｉｎｅｄ  ａｌｉｇｎｍｅｎｔ）型の液晶表示素子では、配向膜に重合体を組み合わせる。まず、少量の重合性化合物を添加した組成物を素子に注入する。次に、この素子の基板のあいだに電圧を印加しながら、組成物に紫外線を照射する。重合性化合物は重合して、組成物中に重合体の網目構造を生成する。この組成物では、重合体によって液晶分子の配向を制御することが可能になるので、素子の応答時間が短縮され、画像の焼き付きが改善される。重合体のこのような効果は、ＴＮ、ＥＣＢ、ＯＣＢ、ＩＰＳ、ＶＡ、ＦＦＳ、ＦＰＡのようなモードを有する素子に期待できる。【０００７】
ＴＮモードを有するＡＭ素子においては正の誘電率異方性を有する組成物が用いられる。ＶＡモードを有するＡＭ素子においては負の誘電率異方性を有する組成物が用いられる。ＩＰＳモードまたはＦＦＳモードを有するＡＭ素子においては正または負の誘電率異方性を有する組成物が用いられる。高分子支持配向（ＰＳＡ；ｐｏｌｙｍｅｒ  ｓｕｓｔａｉｎｅｄ  ａｌｉｇｎｍｅｎｔ）型のＡＭ素子においては正または負の誘電率異方性を有する組成物が用いられる。【０００８】
液晶組成物は、その用途に応じて、熱、光、電場のような様々な外部因子に対する高い安定性が求められる。液晶ディスプレイ等では、液晶組成物がバックライトに長時間さらされるため、光に対する安定性が特に重要である。現在、バックライトの光源として主に発光ダイオードが用いられており、近年、その高輝度・高効率化が進んでいる。そのため、光に対して高い安定性を有する液晶組成物の需要がより一層高まっている。【０００９】
これまで液晶組成物の安定性に関して、種々の検討がなされている。特許文献１では、ヒンダードアミン（ＨＡＬＳ）を含有し、光に対して安定な液晶組成物が開示されている。特許文献２では、フェノール系酸化防止剤を含有し、熱に対して安定な液晶組成物が開示されている。
【先行技術文献】
【特許文献】
【００１０】
【特許文献１】国際公開第２０１５／０７９７９７号
【特許文献２】国際公開第２０１４／１３６３１５号
【発明の概要】
【発明が解決しようとする課題】
【００１１】
本発明の課題は、光に対する高い安定性を有する液晶組成物を提供することである。併せて解決することが望ましい別の付随的な課題は、ネマチック相の高い上限温度、ネマチック相の低い下限温度、小さな粘度、適切な光学異方性、負に大きな誘電率異方性、大きな比抵抗、熱に対する高い安定性のような特性の少なくとも１つを充足する液晶組成物を提供することである。併せて解決することが望ましい別の付随的な課題は、これらの特性の少なくとも２つのあいだで適切なバランスを有する液晶組成物を提供することである。
本発明の別の課題は、光に対する高い安定性を有する液晶組成物を含有する液晶表示素子を提供することである。併せて解決することが望ましい別の付随的な課題は、残像、焼き付きのような表示不良が改善された液晶表示素子を提供することである。併せて解決することが望ましい別の付随的な課題は、短い応答時間、大きな電圧保持率、低いしきい値電圧、大きなコントラスト比、長い寿命のような特性を有するＡＭ素子を提供することである。
本発明の別の課題は、液晶組成物を光に対して安定化させる方法を提供することである。
【課題を解決するための手段】
【００１２】
本発明は、第一添加物として式（１）で表される化合物から選択された少なくとも１つの化合物、および第一成分として式（２）で表される化合物から選択された少なくとも１つの化合物を含有し、第一添加物の割合が０．０８質量％以上であり、そして負の誘電率異方性を有する液晶組成物、この組成物を含有する液晶表示素子、および液晶組成物を光に対して安定化させる方法に関する。
【化１】
2019221254.tif 000004
式（１）および式（２）において、Ｒ１は、炭素数１から２４のアルキル、または炭素数２から２４のアルケニルであり、このアルキルにおいて、少なくとも１つの水素が、フッ素または塩素で置き換えられてもよく、これらの基において、少なくとも１つの−ＣＨ２−は、−Ｏ−、−ＣＯＯ−、または−ＯＣＯ−で置き換えられてもよく；Ｒ２およびＲ３は、炭素数１から１２のアルキル、炭素数１から１２のアルコキシ、炭素数２から１２のアルケニル、炭素数２から１２のアルケニルオキシ、または水素であり；環Ａは、１，４−シクロヘキシレン、１，４−シクロヘキセニレン、テトラヒドロピラン−２，５−ジイル、１，３−ジオキサン−２，５−ジイル、１，３−ジチアン−２，５−ジイル、または１，４−フェニレンであり；環Ｂおよび環Ｄは、１，４−シクロヘキシレン、１，４−シクロヘキセニレン、テトラヒドロピラン−２，５−ジイル、１，４−フェニレン、少なくとも１つの水素がフッ素または塩素で置き換えられた１，４−フェニレン、ナフタレン−２，６−ジイル、少なくとも１つの水素がフッ素または塩素で置き換えられたナフタレン−２，６−ジイル、クロマン−２，６−ジイル、または少なくとも１つの水素がフッ素または塩素で置き換えられたクロマン−２，６−ジイルであり；環Ｃは、２，３−ジフルオロ−１，４−フェニレン、２−クロロ−３−フルオロ−１，４−フェニレン、２，３−ジフルオロ−５−メチル−１，４−フェニレン、３，４，５−トリフルオロナフタレン−２，６−ジイル、７，８−ジフルオロクロマン−２，６−ジイル、３，４，５，６−テトラフルオロフルオレン−２，７−ジイル、４，６−ジフルオロジベンゾフラン−３，７−ジイル、４，６−ジフルオロジベンゾチオフェン−３，７−ジイル、または１，１，６，７−テトラフルオロインダン−２，５−ジイルであり；Ｚ１は、単結合、エチレン、ビニレン、カルボニルオキシ、メチレンオキシ、またはジフルオロメチレンオキシであり；Ｚ２およびＺ３は、単結合、エチレン、ビニレン、カルボニルオキシ、またはメチレンオキシであり；Ｘ１およびＸ２は、炭素数１から１２のアルキルであり；ａは、０、１、または２であり；ｂは、０、１、２、または３であり；ｃは０または１であり；そしてｂとｃとの和は３以下である。
【発明の効果】
【００１３】
本発明の長所は、光に対する高い安定性を有する液晶組成物を提供することである。好ましい本発明の液晶組成物は、ネマチック相の高い上限温度、ネマチック相の低い下限温度、小さな粘度、適切な光学異方性、負に大きな誘電率異方性、大きな比抵抗、熱に対する高い安定性のような特性の少なくとも１つを充足する。好ましい本発明の別の液晶組成物は、これらの特性の少なくとも２つのあいだで適切なバランスを有する。
本発明の別の長所は、光に対する高い安定性を有する液晶表示素子を提供することである。好ましい本発明の液晶表示素子は、残像、焼き付きのような表示不良が改善されている。好ましい本発明の別の液晶表示素子は、短い応答時間、大きな電圧保持率、低いしきい値電圧、大きなコントラスト比、長い寿命のような特性を有するＡＭ素子である。
本発明の別の長所は、液晶組成物を光に対して安定化させる方法を提供することである。
【発明を実施するための形態】
【００１４】
この明細書における用語の使い方は次のとおりである。「液晶組成物」および「液晶表示素子」の用語をそれぞれ「組成物」および「素子」と略すことがある。「液晶表示素子」は液晶表示パネルおよび液晶表示モジュールの総称である。「液晶性化合物」は、ネマチック相、スメクチック相のような液晶相を有する化合物および液晶相を有しないが、ネマチック相の温度範囲、粘度、誘電率異方性のような特性を調節する目的で組成物に混合される化合物の総称である。この化合物は、例えば１，４−シクロヘキシレンや１，４−フェニレンのような六員環を有し、その分子（液晶分子）は棒状（ｒｏｄ  ｌｉｋｅ）である。「重合性化合物」は、組成物中に重合体を生成させる目的で添加する化合物である。アルケニルを有する液晶性化合物は、その意味では重合性化合物に分類されない。
【００１５】
液晶組成物は、複数の液晶性化合物を混合することによって調製される。この液晶組成物に、光学活性化合物のような添加物が必要に応じて添加される。液晶性化合物の割合は、添加物を添加した場合であっても、添加物を含まない液晶組成物の質量に基づいた質量百分率（質量％）で表される。添加物の割合は、添加物を含まない液晶組成物の質量に基づいた質量百分率（質量％）で表される。すなわち、液晶性化合物や添加物の割合は、液晶性化合物の全質量に基づいて算出される。
【００１６】
「ネマチック相の上限温度」を「上限温度」と略すことがある。「ネマチック相の下限温度」を「下限温度」と略すことがある。「誘電率異方性を上げる」の表現は、誘電率異方性が正である組成物のときは、その値が正に増加することを意味し、誘電率異方性が負である組成物のときは、その値が負に増加することを意味する。「電圧保持率が大きい」は、素子が初期段階において室温だけでなく上限温度に近い温度でも大きな電圧保持率を有し、そして長時間使用したあと室温だけでなく上限温度に近い温度でも大きな電圧保持率を有することを意味する。組成物や素子の特性が経時変化試験によって検討されることがある。
【００１７】
【化２】
2019221254.tif 000005
上記の化合物（１ｚ）を例にして説明する。式（１ｚ）において、六角形で囲んだαおよびβの記号はそれぞれ環αおよび環βに対応し、六員環、縮合環のような環を表す。添え字‘ｘ’が２のとき、２つの環αが存在する。２つの環αが表す２つの基は、同一であってもよく、または異なってもよい。このルールは、添え字‘ｘ’が２より大きいとき、任意の２つの環αに適用される。このルールは、結合基Ｚのような、他の記号にも適用される。環βの一辺を横切る斜線は、環β上の任意の水素が置換基（−Ｓｐ−Ｐ）で置き換えられてもよいことを表す。添え字‘ｙ’は置き換えられた置換基の数を示す。添え字‘ｙ’が０のとき、そのような置き換えはない。添え字‘ｙ’が２以上のとき、環β上には複数の置換基（−Ｓｐ−Ｐ）が存在する。この場合にも、「同一であってもよく、または異なってもよい」のルールが適用される。なお、このルールは、Ｒａの記号を複数の化合物に用いた場合にも適用される。
【００１８】
式（１ｚ）において、例えば、「ＲａおよびＲｂは、アルキル、アルコキシ、またはアルケニルである」の表現は、ＲａおよびＲｂが独立して、アルキル、アルコキシ、およびアルケニルの群から選択されることを意味する。すなわち、Ｒａによって表される基とＲｂによって表される基が同一であってもよく、または異なってもよい。
【００１９】
式（１ｚ）で表される化合物から選択された少なくとも１つの化合物を「化合物（１ｚ）」と略すことがある。「化合物（１ｚ）」は、式（１ｚ）で表される１つの化合物、２つの化合物の混合物、または３つ以上の化合物の混合物を意味する。他の式で表される化合物についても同様である。「式（１ｚ）および式（２ｚ）で表される化合物から選択された少なくとも１つの化合物」の表現は、化合物（１ｚ）および化合物（２ｚ）の群から選択された少なくとも１つの化合物を意味する。
【００２０】
「少なくとも１つの‘Ａ’」の表現は、‘Ａ’の数は任意であることを意味する。「少なくとも１つの‘Ａ’は、‘Ｂ’で置き換えられてもよい」の表現は、‘Ａ’の数が１つのとき、‘Ａ’の位置は任意であり、‘Ａ’の数が２つ以上のときも、それらの位置は制限なく選択できる。「少なくとも１つの−ＣＨ２−は−Ｏ−で置き換えられてもよい」の表現が使われることがある。この場合、−ＣＨ２−ＣＨ２−ＣＨ２−は、隣接しない−ＣＨ２−が−Ｏ−で置き換えられることによって−Ｏ−ＣＨ２−Ｏ−に変換されてもよい。しかしながら、隣接した−ＣＨ２−が−Ｏ−で置き換えられることはない。この置き換えでは−Ｏ−Ｏ−ＣＨ２−（ペルオキシド）が生成するからである。
【００２１】
例えば、式（１ｚ）のＲａおよびＲｂにおいて、アルキルは、直鎖状または分岐状であり、環状アルキルを含まない。直鎖状アルキルは、分岐状アルキルよりも好ましい。これらのことは、アルコキシ、アルケニルのような末端基についても同様である。
【００２２】
１，４−シクロヘキシレンに関する立体配置は、上限温度を上げるためにシスよりもトランスが好ましい。２−フルオロ−１，４−フェニレンは左右非対称であるから、左向き（Ｌ）および右向き（Ｒ）が存在する。
【化３】
2019221254.tif 000006
テトラヒドロピラン−２，５−ジイルのような二価基においても同様である。カルボニルオキシのような結合基（−ＣＯＯ−または−ＯＣＯ−）も同様である。
【００２３】
本発明は、下記の項などである。
【００２４】
項１．  第一添加物として式（１）で表される化合物から選択された少なくとも１つの化合物、第一成分として式（２）で表される化合物から選択された少なくとも１つの化合物、および第二成分として式（３）で表される化合物から選択された少なくとも１つの化合物を含有し、第一添加物の割合が０．０８質量％以上であり、そして負の誘電率異方性を有する液晶組成物。
【化４】
2019221254.tif 000007
式（１）、式（２）および式（３）において、Ｒ１は、炭素数１から２４のアルキルまたは炭素数２から２４のアルケニルであり、このアルキルにおいて、少なくとも１つの水素が、フッ素または塩素で置き換えられてもよく、これらの基において、少なくとも１つの−ＣＨ２−は、−Ｏ−、−ＣＯＯ−、または−ＯＣＯ−で置き換えられてもよく；Ｒ２およびＲ３は、炭素数１から１２のアルキル、炭素数１から１２のアルコキシ、炭素数２から１２のアルケニル、炭素数２から１２のアルケニルオキシ、または水素であり；環Ｂおよび環Ｄは、１，４−シクロヘキシレン、１，４−シクロヘキセニレン、テトラヒドロピラン−２，５−ジイル、１，４−フェニレン、少なくとも１つの水素がフッ素または塩素で置き換えられた１，４−フェニレン、ナフタレン−２，６−ジイル、少なくとも１つの水素がフッ素または塩素で置き換えられたナフタレン−２，６−ジイル、クロマン−２，６−ジイル、または少なくとも１つの水素がフッ素または塩素で置き換えられたクロマン−２，６−ジイルであり；環Ｃは、２，３−ジフルオロ−１，４−フェニレン、２−クロロ−３−フルオロ−１，４−フェニレン、２，３−ジフルオロ−５−メチル−１，４−フェニレン、３，４，５−トリフルオロナフタレン−２，６−ジイル、７，８−ジフルオロクロマン−２，６−ジイル、３，４，５，６−テトラフルオロフルオレン−２，７−ジイル、４，６−ジフルオロジベンゾフラン−３，７−ジイル、４，６−ジフルオロジベンゾチオフェン−３，７−ジイル、または１，１，６，７−テトラフルオロインダン−２，５−ジイルであり；環Ｅおよび環Ｆは、１，４−シクロヘキシレン、１，４−フェニレン、または２−フルオロ−１，４−フェニレンであり；Ｒ４およびＲ５は、炭素数１から１２のアルキル、炭素数１から１２のアルコキシ、炭素数２から１２のアルケニル、または少なくとも１つの水素がフッ素または塩素で置き換えられた炭素数２から１２のアルケニルであり；Ｚ２、Ｚ３およびＺ４は、単結合、エチレン、ビニレン、カルボニルオキシ、またはメチレンオキシであり；Ｘ１およびＸ２は、ｎ−プロピル、または炭素数４から１２アルキルであり；ｂは、０、１、２、または３であり；ｃは０または１であり；そしてｂとｃとの和は３以下であり；ｄは２である。
ただし、前記液晶組成物は重合性化合物を含まない。
【００２５】
項２．  第一成分として式（２−１）から式（２−３５）で表される化合物から選択された少なくとも１つの化合物を含有する、項１に記載の液晶組成物。
【化５−１】
2019221254.tif 000008
【化５−２】
2019221254.tif 000009
【化５−３】
2019221254.tif 000010
【化５−４】
2019221254.tif 000011
式（２−１）から式（２−３５）において、Ｒ２およびＲ３は、炭素数１から１２のアルキル、炭素数１から１２のアルコキシ、炭素数２から１２のアルケニル、炭素数２から１２のアルケニルオキシ、または水素である。
【００２６】
項３．  第一添加物の割合が０．１質量％から５質量％の範囲であり、第一成分の割合が１０質量％から９０質量％の範囲である、項１または２に記載の液晶組成物。
【００２７】
項４．  第二成分として式（３−５）から式（３−９）で表される化合物から選択された少なくとも１つの化合物を含有する、項１から３のいずれか１項に記載の液晶組成物。
【化６】
2019221254.tif 000012
式（３−５）から（３−９）において、Ｒ４およびＲ５は、炭素数１から１２のアルキル、炭素数１から１２のアルコキシ、炭素数２から１２のアルケニル、または少なくとも１つの水素がフッ素または塩素で置き換えられた炭素数２から１２のアルケニルである。
【００２８】
項５．  第三成分として式（３’）で表される化合物から選択された少なくとも１つの化合物を含有する、項１から４のいずれか１項に記載の液晶組成物。
【化７】
2019221254.tif 000013
式（３’）において、Ｒ４’およびＲ５’は、炭素数１から１２のアルキル、炭素数１から１２のアルコキシ、炭素数２から１２のアルケニル、または少なくとも１つの水素がフッ素または塩素で置き換えられた炭素数２から１２のアルケニルであり；環Ｅ’および環Ｆ’は、１，４−シクロヘキシレン、１，４−フェニレン、２−フルオロ−１，４−フェニレン、または２，５−ジフルオロ−１，４−フェニレンであり；Ｚ４’は、単結合、エチレン、ビニレン、メチレンオキシ、またはカルボニルオキシであり；ｄ’は、１、２、または３である。ただし式（３’）には、式（３）で表される化合物は含まれない。
【００２９】
項６．  第三成分としてさらに式（３−１）から式（３−４）および式（３−１０）から式（３−１３）で表される化合物から選択された少なくとも１つの化合物を含有する、項１から５のいずれか１項に記載の液晶組成物。
【化８】
2019221254.tif 000014
式（３−１）から式（３−４）および式（３−１０）から式（３−１３）において、Ｒ４およびＲ５は、炭素数１から１２のアルキル、炭素数１から１２のアルコキシ、炭素数２から１２のアルケニル、または少なくとも１つの水素がフッ素または塩素で置き換えられた炭素数２から１２のアルケニルである。
【００３０】
項７．  第二成分と第三成分の合計割合が１０質量％から９０質量％の範囲である、項５または６に記載の液晶組成物。
【００３１】
項８．  項１から７のいずれか１項に記載の液晶組成物を含有する液晶表示素子。
【００３２】
項９．  液晶表示素子の動作モードが、ＩＰＳモード、ＶＡモード、ＦＦＳモード、またはＦＰＡモードであり、液晶表示素子の駆動方式がアクティブマトリックス方式である、項８に記載の液晶表示素子。
【００３３】
項１０．  項１から７のいずれか１項に記載の液晶組成物の、液晶表示素子における使用。
【００３４】
項１１．  液晶プロジェクターに用いるための、項１から７のいずれか１項に記載の液晶組成物。
【００３５】
項１２．  第一成分として式（２）で表される化合物から選択された少なくとも１つの化合物を含有し、重合性化合物を含まない、負の誘電率異方性を有する液晶組成物において、第二成分として式（３）で表される化合物から選択された少なくとも１つの化合物を存在させ、第一添加物として式（１）で表される化合物から選択された少なくとも１つの化合物を０．０８質量％以上添加することによって、前記液晶組成物を光に対して安定化させる方法。
【化９】
2019221254.tif 000015
式（１）、式（２）および式（３）において、Ｒ１は、炭素数１から２４のアルキルまたは炭素数２から２４のアルケニルであり、このアルキルにおいて、少なくとも１つの水素が、フッ素または塩素で置き換えられてもよく、これらの基において、少なくとも１つの−ＣＨ２−は、−Ｏ−、−ＣＯＯ−、または−ＯＣＯ−で置き換えられてもよく；Ｒ２およびＲ３は、炭素数１から１２のアルキル、炭素数１から１２のアルコキシ、炭素数２から１２のアルケニル、炭素数２から１２のアルケニルオキシ、または水素であり；環Ｂおよび環Ｄは、１，４−シクロヘキシレン、１，４−シクロヘキセニレン、テトラヒドロピラン−２，５−ジイル、１，４−フェニレン、少なくとも１つの水素がフッ素または塩素で置き換えられた１，４−フェニレン、ナフタレン−２，６−ジイル、少なくとも１つの水素がフッ素または塩素で置き換えられたナフタレン−２，６−ジイル、クロマン−２，６−ジイル、または少なくとも１つの水素がフッ素または塩素で置き換えられたクロマン−２，６−ジイルであり；環Ｃは、２，３−ジフルオロ−１，４−フェニレン、２−クロロ−３−フルオロ−１，４−フェニレン、２，３−ジフルオロ−５−メチル−１，４−フェニレン、３，４，５−トリフルオロナフタレン−２，６−ジイル、７，８−ジフルオロクロマン−２，６−ジイル、３，４，５，６−テトラフルオロフルオレン−２，７−ジイル、４，６−ジフルオロジベンゾフラン−３，７−ジイル、４，６−ジフルオロジベンゾチオフェン−３，７−ジイル、または１，１，６，７−テトラフルオロインダン−２，５−ジイルであり；環Ｅおよび環Ｆは、１，４−シクロヘキシレン、１，４−フェニレン、または２−フルオロ−１，４−フェニレンであり；Ｒ４およびＲ５は、炭素数１から１２のアルキル、炭素数１から１２のアルコキシ、炭素数２から１２のアルケニル、または少なくとも１つの水素がフッ素または塩素で置き換えられた炭素数２から１２のアルケニルであり；Ｚ２、Ｚ３およびＺ４は、単結合、エチレン、ビニレン、カルボニルオキシ、またはメチレンオキシであり；Ｘ１およびＸ２は、ｎ−プロピル、または炭素数４から１２アルキルであり；ｂは、０、１、２、または３であり；ｃは０または１であり；そしてｂとｃとの和は３以下であり；ｄは２である。
【００３６】
本発明は、次の項も含む。（ａ）光学活性化合物、化合物（１）とは異なる酸化防止剤、紫外線吸収剤、消光剤、色素、消泡剤のような添加物から選択された１つの化合物、２つの化合物、または３つ以上の化合物を含有する上記の組成物。（ｂ）上記の組成物を含有するＡＭ素子。（ｃ）上記の組成物を含有し、そしてＰＣ、ＴＮ、ＳＴＮ、ＥＣＢ、ＯＣＢ、ＩＰＳ、ＶＡ、ＦＦＳ、またはＦＰＡのモードを有する素子。（ｄ）上記の組成物を含有する透過型の素子。（ｅ）ネマチック相を有する組成物として、上記の組成物の使用。（ｆ）上記の組成物に光学活性化合物を添加することによって得られる光学活性な組成物の使用。
【００３７】
本発明の組成物を次の順で説明する。第一に、組成物の構成を説明する。第二に、成分化合物の主要な特性、およびこの化合物が組成物や素子に及ぼす主要な効果を説明する。第三に、組成物における成分化合物の好ましい割合、およびその根拠を説明する。第四に、成分化合物の好ましい形態を説明する。第五に、好ましい成分化合物を示す。第六に、組成物に添加してもよい添加物を説明する。第七に、成分化合物の合成法を説明する。最後に、組成物の用途を説明する。
【００３８】
第一に、組成物の構成を説明する。この組成物は、複数の液晶性化合物を含有する。この組成物は、添加物を含有してもよい。添加物は、光学活性化合物、化合物（１）とは異なる酸化防止剤、紫外線吸収剤、消光剤、色素、消泡剤、極性化合物などである。この組成物は、液晶性化合物の観点から組成物Ａと組成物Ｂに分類される。組成物Ａは、化合物（２）および化合物（３）から選択された液晶性化合物の他に、その他の液晶性化合物、添加物などをさらに含有してもよい。「その他の液晶性化合物」は、化合物（２）および化合物（３）とは異なる液晶性化合物である。このような化合物は、特性をさらに調整する目的で組成物に混合される。
【００３９】
組成物Ｂは、実質的に化合物（２）および化合物（３）から選択された液晶性化合物のみからなる。「実質的に」は、組成物Ｂが添加物を含有してもよいが、その他の液晶性化合物を含有しないことを意味する。組成物Ｂは組成物Ａに比較して成分の数が少ない。コストを下げるという観点から、組成物Ｂは組成物Ａよりも好ましい。その他の液晶性化合物を混合することによって特性をさらに調整できるという観点から、組成物Ａは組成物Ｂよりも好ましい。
【００４０】
第二に、成分化合物の主要な特性、およびこの化合物が組成物や素子に及ぼす主要な効果を説明する。成分化合物の主要な特性を本発明の効果に基づいて表２にまとめる。表２の記号において、Ｌは大きいまたは高い、Ｍは中程度の、Ｓは小さいまたは低い、を意味する。記号Ｌ、Ｍ、Ｓは、成分化合物のあいだの定性的な比較に基づいた分類であり、０（ゼロ）は、Ｓよりも小さいことを意味する。
【００４１】
【表２】
2019221254.tif 000016
【００４２】
成分化合物の主要な効果は次のとおりである。化合物（１）は、光に対する高い安定性および表示不良の抑制に寄与する。化合物（１）は、添加量が少量であるので、多くの場合において、上限温度、光学異方性、および誘電率異方性のような特性には影響しない。化合物（２）は誘電率異方性を上げ、そして下限温度を下げる。化合物（３）は、粘度を下げる、または上限温度を上げる。
【００４３】
第三に、組成物における成分化合物の好ましい割合、およびその根拠を説明する。
【００４４】
化合物（１）の好ましい割合は、光に対する安定性を上げるために約０．０８質量％以上であり、下限温度を下げるために約５質量％以下である。さらに好ましい割合は約０．１質量％から約３質量％の範囲である。特に好ましい割合は約０．１質量％から約２質量％の範囲である。
【００４５】
化合物（２）の好ましい割合は、誘電率異方性を上げるために約１０質量％以上であり、下限温度を下げるために約９０質量％以下である。さらに好ましい割合は約２０質量％から約８０質量％の範囲である。特に好ましい割合は約３０質量％から約７０質量％の範囲である。
【００４６】
化合物（３）の好ましい割合は、電圧保持率を上げ、上限温度を上げるために、または粘度を下げるために約１０質量％以上であり、誘電率異方性を上げるために約９０質量％以下である。さらに好ましい割合は約２０質量％から約８０質量％の範囲である。特に好ましい割合は約３０質量％から約７０質量％の範囲である。
化合物（３）と化合物（３’）の合計量の好ましい割合は、上限温度を上げるために、または粘度を下げるために約１０質量％以上であり、誘電率異方性を上げるために約９０質量％以下である。さらに好ましい割合は約２０質量％から約８０質量％の範囲である。特に好ましい割合は約３０質量％から約７０質量％の範囲である。
【００４７】
本発明の液晶組成物は、０．０８質量％以上の化合物（１）と化合物（３）を共存させることにより、光に対する安定性が相乗的に高まっている点に特徴がある。化合物（２）を含む液晶組成物の光に対する安定性は、液晶組成物に化合物（３）を存在させておくことにより向上させることができる。この化合物（２）と化合物（３）を含む液晶組成物に、さらに化合物（１）を０．０８質量％以上添加すると、化合物（１）と化合物（３）の相乗効果により、光に対する安定性が飛躍的に向上する。化合物（１）を液晶組成物に０．０５質量％を超える量で添加すると、光に対する安定性が低下することが知られているが（米国特許出願公開第２０１５／０２６７１１６号明細書［００６５］参照）、本発明の効果はこのような従来の知見に逆行する意外なものである。しかも、化合物（１）を０．０５質量％を超える量を添加していながら、化合物（３）との相乗効果で光に対する安定性を飛躍的に高めることができるのは、予想外の知見である。
本発明によれば、化合物（２）と化合物（３）を含む液晶組成物に、化合物（１）の添加量を若干多めに添加するだけで、光に対する安定性を大きく向上させることができる。このため、本発明によれば、光に対する安定性を向上させるためにさらに別の添加剤を添加する必要がない。また、液晶性化合物として機能する化合物（３）との相乗効果により光に対する安定性が向上するため、わずかな量の化合物（１）の添加で大きな効果を得ることができる。また、本発明によれば、後掲する実施例により実証されているように、他の液晶組成物としての特性も向上させることができる。
【００４８】
本発明の液晶組成物は、下記の化合物を含まずに液晶組成物として優れた効果を奏することができる。
【化１０】
2019221254.tif 000017
上式中、Ｒｉｉ１は炭素数１〜８のアルキルを表し、該アルキル中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
Ｒｉｉ２はフッ素、塩素、シアノ又は炭素数１〜８のアルキルを表し、該アルキル中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、該アルキル中の１個又は２個以上の水素はそれぞれ独立してフッ素によって置換されていてもよく、
Ａｉｉ１及びＡｉｉ２はそれぞれ独立して、１，４−シクロヘキシレン（この基中に存在する１個の−ＣＨ２−又は隣接していない２個以上の−ＣＨ２−は−Ｏ−に置き換えられてもよい。）、１，４−フェニレン（この基中に存在する１個又は２個以上の水素はフッ素に置き換えられてもよい。）を表し、
Ｚｉｉ１及びＺｉｉ２はそれぞれ独立して単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ｍｉｉ１及びｍｉｉ２はそれぞれ独立して０、１、２又は３を表すが、
ｍｉｉ１＋ｍｉｉ２は１、２、３又は４であり、
Ａｉｉ１及びＺｉｉ１が複数存在する場合、各Ａｉｉ１及び各Ｚｉｉ１はそれぞれ同一であってもよく異なっていてもよく、
Ａｉｉ２及びＺｉｉ２が複数存在する場合、各Ａｉｉ２及び各Ｚｉｉ２はそれぞれ同一であってもよく異なっていてもよい。
【００４９】
本発明の液晶組成物は、下記の化合物を含まずに液晶組成物として優れた効果を奏することもできる。
【化１１】
2019221254.tif 000018
【００５０】
第四に、成分化合物の好ましい形態を説明する。式（１）において、Ｒ１は、炭素数１から２４のアルキルまたは炭素数２から２４のアルケニルであり、このアルキルにおいて、少なくとも１つの水素が、フッ素または塩素で置き換えられてもよく、これらの基において、少なくとも１つの−ＣＨ２−は、−Ｏ−、−ＣＯＯ−、または−ＯＣＯ−で置き換えられてもよい。好ましいＲ１は、炭素数１から７のアルキルである。Ｘ１およびＸ２は、ｎ−プロピル、炭素数４から１２のアルキルである。好ましいＸ１またはＸ２は、炭素数４の分岐状アルキルである。
【００５１】
式（２）、式（３）および式（３’）において、Ｒ２およびＲ３は、炭素数１から１２のアルキル、炭素数１から１２のアルコキシ、炭素数２から１２のアルケニル、炭素数２から１２のアルケニルオキシ、または水素である。好ましいＲ２またはＲ３は、安定性を上げるために炭素数１から１２のアルキルであり、誘電率異方性を上げるために炭素数１から１２のアルコキシである。Ｒ４、Ｒ５、Ｒ４’およびＲ５’は、炭素数１から１２のアルキル、炭素数１から１２のアルコキシ、炭素数２から１２のアルケニル、または少なくとも１つの水素がフッ素または塩素で置き換えられた炭素数２から１２のアルケニルである。好ましいＲ４、Ｒ５、Ｒ４’またはＲ５’は、粘度を下げるために炭素数２から１２のアルケニルであり、安定性を上げるために炭素数１から１２のアルキルである。
【００５２】
好ましいアルキルは、メチル、エチル、プロピル、ブチル、ペンチル、ヘキシル、ヘプチル、またはオクチルである。さらに好ましいアルキルは、粘度を下げるためにメチル、エチル、プロピル、ブチル、またはペンチルである。
【００５３】
好ましいアルコキシは、メトキシ、エトキシ、プロポキシ、ブトキシ、ペンチルオキシ、ヘキシルオキシ、またはヘプチルオキシである。粘度を下げるために、さらに好ましいアルコキシは、メトキシまたはエトキシである。
【００５４】
好ましいアルケニルは、ビニル、１−プロペニル、２−プロペニル、１−ブテニル、２−ブテニル、３−ブテニル、１−ペンテニル、２−ペンテニル、３−ペンテニル、４−ペンテニル、１−ヘキセニル、２−ヘキセニル、３−ヘキセニル、４−ヘキセニル、または５−ヘキセニルである。さらに好ましいアルケニルは、粘度を下げるためにビニル、１−プロペニル、３−ブテニル、または３−ペンテニルである。これらのアルケニルにおける−ＣＨ＝ＣＨ−の好ましい立体配置は、二重結合の位置に依存する。粘度を下げるためなどから１−プロペニル、１−ブテニル、１−ペンテニル、１−ヘキセニル、３−ペンテニル、３−ヘキセニルのようなアルケニルにおいてはトランスが好ましい。２−ブテニル、２−ペンテニル、２−ヘキセニルのようなアルケニルにおいてはシスが好ましい。
【００５５】
好ましいアルケニルオキシは、ビニルオキシ、アリルオキシ、３−ブテニルオキシ、３−ペンテニルオキシ、または４−ペンテニルオキシである。粘度を下げるために、さらに好ましいアルケニルオキシは、アリルオキシまたは３−ブテニルオキシである。
【００５６】
少なくとも１つの水素がフッ素または塩素で置き換えられたアルキルの好ましい例は、フルオロメチル、２−フルオロエチル、３−フルオロプロピル、４−フルオロブチル、５−フルオロペンチル、６−フルオロヘキシル、７−フルオロヘプチル、または８−フルオロオクチルである。さらに好ましい例は、誘電率異方性を上げるために２−フルオロエチル、３−フルオロプロピル、４−フルオロブチル、または５−フルオロペンチルである。
【００５７】
少なくとも１つの水素がフッ素または塩素で置き換えられたアルケニルの好ましい例は、２，２−ジフルオロビニル、３，３−ジフルオロ−２−プロペニル、４，４−ジフルオロ−３−ブテニル、５，５−ジフルオロ−４−ペンテニル、または６，６−ジフルオロ−５−ヘキセニルである。さらに好ましい例は、粘度を下げるために２，２−ジフルオロビニルまたは４，４−ジフルオロ−３−ブテニルである。
【００５８】
環Ｂおよび環Ｄは、１，４−シクロヘキシレン、１，４−シクロヘキセニレン、テトラヒドロピラン−２，５−ジイル、１，４−フェニレン、少なくとも１つの水素がフッ素または塩素で置き換えられた１，４−フェニレン、ナフタレン−２，６−ジイル、少なくとも１つの水素がフッ素または塩素で置き換えられたナフタレン−２，６−ジイル、クロマン−２，６−ジイル、または少なくとも１つの水素がフッ素または塩素で置き換えられたクロマン−２，６−ジイルである。「少なくとも１つの水素がフッ素または塩素で置き換えられた１，４−フェニレン」の好ましい例は、２−フルオロ−１，４−フェニレン、２，３−ジフルオロ−１，４−フェニレンまたは２−クロロ−３−フルオロ−１，４−フェニレンである。好ましい環Ｂまたは環Ｄは、粘度を下げるために１，４−シクロヘキシレンであり、誘電率異方性を上げるためにテトラヒドロピラン−２，５−ジイルであり、光学異方性を上げるために１，４−フェニレンである。テトラヒドロピラン−２，５−ジイルは、
【化１２】
2019221254.tif 000019
または
【化１３】
2019221254.tif 000020
であり、好ましくは
【化１４】
2019221254.tif 000021
である。
【００５９】
環Ｃは、２，３−ジフルオロ−１，４−フェニレン、２−クロロ−３−フルオロ−１，４−フェニレン、２，３−ジフルオロ−５−メチル−１，４−フェニレン、３，４，５−トリフルオロナフタレン−２，６−ジイル、７，８−ジフルオロクロマン−２，６−ジイル、３，４，５，６−テトラフルオロフルオレン−２，７−ジイル（ＦＬＦ４）、４，６−ジフルオロジベンゾフラン−３，７−ジイル（ＤＢＦＦ２）、４，６−ジフルオロジベンゾチオフェン−３，７−ジイル（ＤＢＴＦ２）、または１，１，６，７−テトラフルオロインダン−２，５−ジイル（ＩｎＦ４）である。
【化１５】
2019221254.tif 000022
好ましい環Ｃは、粘度を下げるために２，３−ジフルオロ−１，４−フェニレンであり、光学異方性を下げるために２−クロロ−３−フルオロ−１，４−フェニレンであり、誘電率異方性を上げるために７，８−ジフルオロクロマン−２，６−ジイルである。
【００６０】
環Ｅおよび環Ｆは、１，４−シクロヘキシレン、１，４−フェニレン、または２−フルオロ−１，４−フェニレンである。環Ｅ’および環Ｆ’は、１，４−シクロヘキシレン、１，４−フェニレン、２−フルオロ−１，４−フェニレン、または２，５−ジフルオロ−１，４−フェニレンである。好ましい環Ｅ、環Ｆ、環Ｅ’または環Ｆ’は、粘度を下げるために、または上限温度を上げるために、１，４−シクロヘキシレンであり、下限温度を下げるために１，４−フェニレンである。
【００６１】
Ｚ２およびＺ３は、単結合、エチレン、ビニレン、カルボニルオキシ、またはメチレンオキシである。好ましいＺ２またはＺ３は、粘度を下げるために単結合であり、下限温度を下げるためにエチレンであり、誘電率異方性を上げるためにメチレンオキシである。
【００６２】
Ｚ４およびＺ４’は、単結合、エチレン、ビニレン、メチレンオキシ、またはカルボニルオキシである。好ましいＺ４またはＺ４’は、粘度を下げるために単結合である。
【００６３】
メチレンオキシにおいて、−ＣＨ２Ｏ−は−ＯＣＨ２−よりも好ましい。カルボニルオキシにおいて、−ＣＯＯ−は−ＯＣＯ−よりも好ましい。
【００６４】
ｂは、０、１、２、または３であり、ｃは０または１であり、そしてｂとｃとの和は３以下である。好ましいｂは、粘度を下げるために１であり、上限温度を上げるために２または３である。好ましいｃは、粘度を下げるために０であり、下限温度を下げるために１である。ｄは２である。ｄ’は、１、２、または３である。好ましいｄ’は、粘度を下げるために１であり、上限温度を上げるために２または３である。
【００６５】
第五に、好ましい成分化合物を示す。好ましい化合物（１）は、項２に記載の化合物（１−１）から化合物（１−９）である。これらの化合物において、化合物（１−１）、化合物（１−２）、化合物（１−４）、または化合物（１−５）が好ましい。
【００６６】
好ましい化合物（２）は、項３に記載の化合物（２−１）から化合物（２−３５）である。これらの化合物において、第一成分の少なくとも１つが、化合物（２−１）、化合物（２−３）、化合物（２−８）、化合物（２−１４）、または化合物（２−１６）であることが好ましい。第一成分の少なくとも２つが、化合物（２−１）および化合物（２−８）、化合物（２−１）および化合物（２−１４）、化合物（２−３）および化合物（２−８）、化合物（２−３）および化合物（２−１４）、または化合物（２−３）および化合物（２−１６）の組合せであることが好ましい。
【００６７】
好ましい化合物（３）は、項４に記載の化合物（３−５）から化合物（３−９）である。これらの化合物において、第二成分の少なくとも１つが、化合物（３−５）、化合物（３−６）、化合物（３−８）、または化合物（３−９）であることが好ましく、化合物（３−５）、化合物（３−６）であることがより好ましい。本発明の液晶組成物は、化合物（３）として、例えば化合物（３−５）だけを含んでいてもよく、化合物（３−６）だけを含んでいてもよく、化合物（３−７）だけを含んでいてもよく、化合物（３−８）だけを含んでいてもよく、化合物（３−９）だけを含んでいてもよく、化合物（３−５）とその他の化合物（３）を組み合わせて含んでいてもよく、化合物（３−６）とその他の化合物（３）を組み合わせて含んでいてもよく、化合物（３−７）とその他の化合物（３）を組み合わせて含んでいてもよく、化合物（３−８）とその他の化合物（３）を組み合わせて含んでいてもよく、化合物（３−９）とその他の化合物（３）を組み合わせて含んでいてもよい。
【００６８】
好ましい化合物（３’）は、項６に記載の化合物（３−１）から（３−５）および化合物（３−１０）から化合物（３−１３）である。これらの化合物において、第三成分の少なくとも１つが、化合物（３−１）または化合物（３−３）であることが好ましい。
第二成分と第三成分の組み合わせとしては、例えば化合物（３−１）および化合物（３−５）、または化合物（３−１）および化合物（３−６）の組合せであることが好ましい。
【００６９】
第六に、組成物に添加してもよい添加物を説明する。このような添加物は、光学活性化合物、化合物（１）とは異なる酸化防止剤、紫外線吸収剤、消光剤、色素、消泡剤、極性化合物などである。液晶分子のらせん構造を誘起してねじれ角を与える目的で光学活性化合物が組成物に添加される。このような化合物の例は、化合物（５−１）から化合物（５−５）である。光学活性化合物の好ましい割合は約５質量％以下である。さらに好ましい割合は約０．０１質量％から約２質量％の範囲である。
【００７０】
【化１６】
2019221254.tif 000023
【００７１】
紫外線吸収剤の好ましい例は、ベンゾフェノン誘導体、ベンゾエート誘導体、トリアゾール誘導体などである。立体障害のあるアミンのような光安定剤もまた好ましい。光安定剤の好ましい例は、化合物（６−１）から化合物（６−１６）などである。これらの吸収剤や安定剤における好ましい割合は、その効果を得るために約５０ｐｐｍ以上であり、上限温度を下げないように、または下限温度を上げないために約１００００ｐｐｍ以下である。さらに好ましい割合は約１００ｐｐｍから約１００００ｐｐｍの範囲である。
【化１７−１】
2019221254.tif 000024
【化１７−２】
2019221254.tif 000025
【００７２】
消光剤は、液晶化合物が吸収した光エネルギーを受容し、熱エネルギーに変換することにより、液晶化合物の分解を防止する化合物である。消光剤の好ましい例は、化合物（７−１）から化合物（７−７）などである。これらの消光剤における好ましい割合は、その効果を得るために約５０ｐｐｍ以上であり、下限温度を上げないために約２００００ｐｐｍ以下である。さらに好ましい割合は約１００ｐｐｍから約１００００ｐｐｍの範囲である。
【化１８】
2019221254.tif 000026
【００７３】
ＧＨ（ｇｕｅｓｔ  ｈｏｓｔ）モードの素子に適合させるために、アゾ系色素、アントラキノン系色素などのような二色性色素（ｄｉｃｈｒｏｉｃ  ｄｙｅ）が組成物に添加される。色素の好ましい割合は、約０．０１質量％から約１０質量％の範囲である。泡立ちを防ぐために、ジメチルシリコーンオイル、メチルフェニルシリコーンオイルなどの消泡剤が組成物に添加される。消泡剤の好ましい割合は、その効果を得るために約１ｐｐｍ以上であり、表示不良を防ぐために約１０００ｐｐｍ以下である。さらに好ましい割合は、約１ｐｐｍから約５００ｐｐｍの範囲である。
【００７４】
第七に、成分化合物の合成法を説明する。これらの化合物は既知の方法によって合成できる。合成法を例示する。化合物（１）は、アルドリッチ（Ｓｉｇｍａ−Ａｌｄｒｉｃｈ  Ｃｏｒｐｏｒａｔｉｏｎ）から入手、もしくは米国特許３６６０５０５号明細書に記載された方法によって合成する。化合物（２−１）は、特開２０００−０５３６０２号公報に記載された方法で合成する。化合物（３−１）は、特開昭５９−１７６２２１号公報に記載された方法で合成する。
【００７５】
合成法を記載しなかった化合物は、オーガニック・シンセシス（Ｏｒｇａｎｉｃ  Ｓｙｎｔｈｅｓｅｓ，Ｊｏｈｎ  Ｗｉｌｅｙ  ＆  Ｓｏｎｓ，Ｉｎｃ）、オーガニック・リアクションズ（Ｏｒｇａｎｉｃ  Ｒｅａｃｔｉｏｎｓ，Ｊｏｈｎ  Ｗｉｌｅｙ  ＆  Ｓｏｎｓ，Ｉｎｃ）、コンプリヘンシブ・オーガニック・シンセシス（Ｃｏｍｐｒｅｈｅｎｓｉｖｅ  Ｏｒｇａｎｉｃ  Ｓｙｎｔｈｅｓｉｓ，Ｐｅｒｇａｍｏｎ  Ｐｒｅｓｓ）、新実験化学講座（丸善）などの成書に記載された方法によって合成できる。組成物は、このようにして得た化合物から公知の方法によって調製される。例えば、成分化合物を混合し、そして加熱によって互いに溶解させる。
【００７６】
最後に、組成物の用途を説明する。この組成物は主として、約−１０℃以下の下限温度、約７０℃以上の上限温度、そして約０．０７から約０．２０の範囲の光学異方性を有する。成分化合物の割合を制御することによって、またはその他の液晶性化合物を混合することによって、約０．０８から約０．２５の範囲の光学異方性を有する組成物を調製してもよい。試行錯誤によって、約０．１０から約０．３０の範囲の光学異方性を有する組成物を調製してもよい。この組成物を含有する素子は大きな電圧保持率を有する。この組成物はＡＭ素子に適する。この組成物は透過型のＡＭ素子に特に適する。この組成物は、ネマチック相を有する組成物としての使用、光学活性化合物を添加することによって光学活性な組成物としての使用が可能である。
【００７７】
この組成物はＡＭ素子への使用が可能である。さらにＰＭ素子への使用も可能である。この組成物は、ＰＣ、ＴＮ、ＳＴＮ、ＥＣＢ、ＯＣＢ、ＩＰＳ、ＦＦＳ、ＶＡ、ＦＰＡなどのモードを有するＡＭ素子およびＰＭ素子への使用が可能である。ＴＮ、ＯＣＢ、ＩＰＳモードまたはＦＦＳモードを有するＡＭ素子への使用は特に好ましい。ＩＰＳモードまたはＦＦＳモードを有するＡＭ素子において、電圧が無印加のとき、液晶分子の配列がガラス基板に対して並行であってもよく、または垂直であってもよい。これらの素子が反射型、透過型または半透過型であってもよい。透過型の素子への使用は好ましい。非結晶シリコン−ＴＦＴ素子または多結晶シリコン−ＴＦＴ素子への使用も可能である。この組成物をマイクロカプセル化して作製したＮＣＡＰ（ｎｅｍａｔｉｃ  ｃｕｒｖｉｌｉｎｅａｒ  ａｌｉｇｎｅｄ  ｐｈａｓｅ）型の素子や、組成物中に三次元の網目状高分子を形成させたＰＤ（ｐｏｌｙｍｅｒ  ｄｉｓｐｅｒｓｅｄ）型の素子にも使用できる。
【実施例】
【００７８】
実施例により本発明をさらに詳しく説明する。本発明はこれらの実施例によっては制限されない。本発明は、例えば実施例１の組成物と実施例２の組成物との混合物のように、実施例の組成物の少なくとも２つを混合した混合物をも含む。合成した化合物は、ＮＭＲ分析などの方法により同定した。化合物、組成物、および素子の特性は、下記に記載した方法により測定した。【００７９】
ＮＭＲ分析：測定には、ブルカーバイオスピン社製のＤＲＸ−５００を用いた。１Ｈ−ＮＭＲの測定では、試料をＣＤＣｌ３などの重水素化溶媒に溶解させ、測定は、室温で、５００ＭＨｚ、積算回数１６回の条件で行った。テトラメチルシランを内部標準として用いた。１９Ｆ−ＮＭＲの測定では、ＣＦＣｌ３を内部標準として用い、積算回数２４回で行った。核磁気共鳴スペクトルの説明において、ｓはシングレット、ｄはタブレット、ｔはトリプレット、ｑはカルテット、ｑｕｉｎはクインテット、ｓｅｘはセクステット、ｍはマルチプレット、ｂｒはブロードであることを意味する。【００８０】
ガスクロマト分析：測定には島津製作所製のＧＣ−１４Ｂ型ガスクロマトグラフを用いた。キャリアーガスはヘリウム（２ｍＬ／分）である。試料気化室を２８０℃に、検出器（ＦＩＤ）を３００℃に設定した。成分化合物の分離には、Ａｇｉｌｅｎｔ  Ｔｅｃｈｎｏｌｏｇｉｅｓ  Ｉｎｃ．製のキャピラリカラムＤＢ−１（長さ３０ｍ、内径０．３２ｍｍ、膜厚０．２５μｍ；固定液相はジメチルポリシロキサン；無極性）を用いた。このカラムは、２００℃で２分間保持したあと、５℃／分の割合で２８０℃まで昇温した。試料はアセトン溶液（０．１質量％）に調製したあと、その１μＬを試料気化室に注入した。記録計は島津製作所製のＣ−Ｒ５Ａ型Ｃｈｒｏｍａｔｏｐａｃ、またはその同等品である。得られたガスクロマトグラムは、成分化合物に対応するピークの保持時間およびピークの面積を示した。【００８１】
試料を希釈するための溶媒は、クロロホルム、ヘキサンなどを用いてもよい。成分化合物を分離するために、次のキャピラリカラムを用いてもよい。Ａｇｉｌｅｎｔ  Ｔｅｃｈｎｏｌｏｇｉｅｓ  Ｉｎｃ．製のＨＰ−１（長さ３０ｍ、内径０．３２ｍｍ、膜厚０．２５μｍ）、Ｒｅｓｔｅｋ  Ｃｏｒｐｏｒａｔｉｏｎ製のＲｔｘ−１（長さ３０ｍ、内径０．３２ｍｍ、膜厚０．２５μｍ）、ＳＧＥ  Ｉｎｔｅｒｎａｔｉｏｎａｌ  Ｐｔｙ．Ｌｔｄ製のＢＰ−１（長さ３０ｍ、内径０．３２ｍｍ、膜厚０．２５μｍ）。化合物ピークの重なりを防ぐ目的で島津製作所製のキャピラリカラムＣＢＰ１−Ｍ５０−０２５（長さ５０ｍ、内径０．２５ｍｍ、膜厚０．２５μｍ）を用いてもよい。【００８２】
組成物に含有される液晶性化合物の割合は、次のような方法で算出してよい。液晶性化合物の混合物をガスクロマトグラフィー（ＦＩＤ）で分析する。ガスクロマトグラムにおけるピークの面積比は液晶性化合物の割合に相当する。上に記載したキャピラリカラムを用いたときは、各々の液晶性化合物の補正係数を１とみなしてよい。したがって、液晶性化合物の割合（質量％）は、ピークの面積比から算出することができる。【００８３】
測定試料：組成物または素子の特性を測定するときは、組成物をそのまま試料として用いた。化合物の特性を測定するときは、この化合物（１５質量％）を母液晶（８５質量％）に混合することによって測定用の試料を調製した。測定によって得られた値から外挿法によって化合物の特性値を算出した。（外挿値）＝｛（試料の測定値）−０．８５×（母液晶の測定値）｝／０．１５。この割合でスメクチック相（または結晶）が２５℃で析出するときは、化合物と母液晶の割合を１０質量％：９０質量％、５質量％：９５質量％、１質量％：９９質量％の順に変更した。この外挿法によって化合物に関する上限温度、光学異方性、粘度、および誘電率異方性の値を求めた。【００８４】
下記の母液晶を用いた。成分化合物の割合は質量％で示した。
【化１９】
2019221254.tif 000027
【００８５】
測定方法：特性の測定は下記の方法で行った。これらの多くは、社団法人電子情報技術産業協会（Ｊａｐａｎ  Ｅｌｅｃｔｒｏｎｉｃｓ  ａｎｄ  Ｉｎｆｏｒｍａｔｉｏｎ  Ｔｅｃｈｎｏｌｏｇｙ  Ｉｎｄｕｓｔｒｉｅｓ  Ａｓｓｏｃｉａｔｉｏｎ；ＪＥＩＴＡという）で審議制定されるＪＥＩＴＡ規格（ＪＥＩＴＡ・ＥＤ−２５２１Ｂ）に記載された方法、またはこれを修飾した方法であった。測定に用いたＴＮ素子には、薄膜トランジスター（ＴＦＴ）を取り付けなかった。【００８６】
（１）ネマチック相の上限温度（ＮＩ；℃）：偏光顕微鏡を備えた融点測定装置のホットプレートに試料を置き、１℃／分の速度で加熱した。試料の一部がネマチック相から等方性液体に変化したときの温度を測定した。ネマチック相の上限温度を「上限温度」と略すことがある。【００８７】
（２）ネマチック相の下限温度（ＴＣ；℃）：ネマチック相を有する試料をガラス瓶に入れ、０℃、−１０℃、−２０℃、−３０℃、および−４０℃のフリーザー中に１０日間保管したあと、液晶相を観察した。例えば、試料が−２０℃ではネマチック相のままであり、−３０℃では結晶またはスメクチック相に変化したとき、ＴＣを＜−２０℃と記載した。ネマチック相の下限温度を「下限温度」と略すことがある。【００８８】
（３）粘度（バルク粘度；η；２０℃で測定；ｍＰａ・ｓ）：測定には東京計器株式会社製のＥ型回転粘度計を用いた。【００８９】
（４）粘度（回転粘度；γ１；２５℃で測定；ｍＰａ・ｓ）：測定には、東陽テクニカ株式会社の回転粘性率測定システムＬＣＭ−２型を用いた。２枚のガラス基板の間隔（セルギャップ）が１０μｍのＶＡ素子に試料を注入した。この素子に矩形波（５５Ｖ、１ｍｓ）を印加した。この印加によって発生した過渡電流（ｔｒａｎｓｉｅｎｔ  ｃｕｒｒｅｎｔ）のピーク電流（ｐｅａｋ  ｃｕｒｒｅｎｔ）とピーク時間（ｐｅａｋ  ｔｉｍｅ）を測定した。これらの測定値および誘電率異方性を用いて、回転粘度の値を得た。誘電率異方性は、測定（６）に記載された方法で測定した。【００９０】
（５）光学異方性（屈折率異方性；Δｎ；２５℃で測定）：測定は、波長５８９ｎｍの光を用い、接眼鏡に偏光板を取り付けたアッベ屈折計により行なった。主プリズムの表面を一方向にラビングしたあと、試料を主プリズムに滴下した。屈折率ｎ‖は偏光の方向がラビングの方向と平行であるときに測定した。屈折率ｎ⊥は偏光の方向がラビングの方向と垂直であるときに測定した。光学異方性の値は、Δｎ＝ｎ‖−ｎ⊥、の式から計算した。【００９１】
（６）誘電率異方性（Δε；２５℃で測定）：誘電率異方性の値は、Δε＝ε‖−ε⊥、の式から計算した。誘電率（ε‖およびε⊥）は次のように測定した。
１）誘電率（ε‖）の測定：よく洗浄したガラス基板にオクタデシルトリエトキシシラン（０．１６ｍＬ）のエタノール（２０ｍＬ）溶液を塗布した。ガラス基板をスピンナーで回転させたあと、１５０℃で１時間加熱した。２枚のガラス基板の間隔（セルギャップ）が４μｍであるＶＡ素子に試料を入れ、この素子を紫外線で硬化する接着剤で密閉した。この素子にサイン波（０．５Ｖ、１ｋＨｚ）を印加し、２秒後に液晶分子の長軸方向における誘電率（ε‖）を測定した。
２）誘電率（ε⊥）の測定：よく洗浄したガラス基板にポリイミド溶液を塗布した。このガラス基板を焼成した後、得られた配向膜にラビング処理をした。２枚のガラス基板の間隔（セルギャップ）が９μｍであり、ツイスト角が８０度であるＴＮ素子に試料を入れた。この素子にサイン波（０．５Ｖ、１ｋＨｚ）を印加し、２秒後に液晶分子の短軸方向における誘電率（ε⊥）を測定した。【００９２】
（７）しきい値電圧（Ｖｔｈ；２５℃で測定；Ｖ）：測定には大塚電子株式会社製のＬＣＤ５１００型輝度計を用いた。光源はハロゲンランプであった。２枚のガラス基板の間隔（セルギャップ）が４μｍであり、ラビング方向がアンチパラレルであるノーマリーブラックモード（ｎｏｒｍａｌｌｙ  ｂｌａｃｋ  ｍｏｄｅ）のＶＡ素子に試料を入れ、この素子を紫外線で硬化する接着剤を用いて密閉した。この素子に印加する電圧（６０Ｈｚ、矩形波）は０Ｖから２０Ｖまで０．０２Ｖずつ段階的に増加させた。この際に、素子に垂直方向から光を照射し、素子を透過した光量を測定した。この光量が最大になったときが透過率１００％であり、この光量が最小であったときが透過率０％である電圧−透過率曲線を作成した。しきい値電圧は透過率が１０％になったときの電圧で表した。【００９３】
（８）電圧保持率（ＶＨＲ−１；６０℃で測定；％）：測定に用いたＴＮ素子はポリイミド配向膜を有し、そして２枚のガラス基板の間隔（セルギャップ）は５μｍであった。この素子は試料を入れたあと紫外線で硬化する接着剤で密閉した。このＴＮ素子にパルス電圧（１Ｖで６０マイクロ秒）を印加して充電した。減衰する電圧を高速電圧計で１０００ミリ秒のあいだ測定し、単位周期における電圧曲線と横軸との間の面積Ａを求めた。面積Ｂは減衰しなかったときの面積であった。電圧保持率は面積Ｂに対する面積Ａの百分率で表した。【００９４】
（９）電圧保持率（ＶＨＲ−２；６０℃で測定；％）：ＬＥＤバックライト上に２週間静置したあと、電圧保持率を測定し、ＬＥＤバックライトに対する安定性を評価した。測定に用いたＴＮ素子はポリイミド配向膜を有し、そしてセルギャップは５μｍであった。ＶＨＲ−２の測定では、１０００ミリ秒のあいだ減衰する電圧を測定した。大きなＶＨＲ−２を有する組成物はＬＥＤバックライトに対して大きな安定性を有する。【００９５】
（１０）電圧保持率（ＶＨＲ−３；６０℃で測定；％）：ＬＥＤバックライト上に２週間静置したあと、電圧保持率を測定し、ＬＥＤバックライトに対する安定性を評価した。測定に用いたＴＮ素子は光配向膜を有し、そしてセルギャップは４μｍであった。ＶＨＲ−３の測定では、３ミリ秒のあいだ減衰する電圧を測定した。大きなＶＨＲ−３を有する組成物はＬＥＤバックライトに対して大きな安定性を有する。【００９６】
（１１）応答時間（τ；２５℃で測定；ｍｓ）：測定には大塚電子株式会社製のＬＣＤ５１００型輝度計を用いた。光源はハロゲンランプであった。ローパス・フィルター（Ｌｏｗ−ｐａｓｓ  ｆｉｌｔｅｒ）は５ｋＨｚに設定した。２枚のガラス基板の間隔（セルギャップ）が４μｍであり、ラビング方向がアンチパラレルであるノーマリーブラックモード（ｎｏｒｍａｌｌｙ  ｂｌａｃｋ  ｍｏｄｅ）のＶＡ素子に試料を入れた。この素子を紫外線で硬化する接着剤を用いて密閉した。この素子に矩形波（６０Ｈｚ、１０Ｖ、０．５秒）を印加した。この際に、素子に垂直方向から光を照射し、素子を透過した光量を測定した。この光量が最大になったときが透過率１００％であり、この光量が最小であったときが透過率０％であるとみなした。応答時間は透過率９０％から１０％に変化するのに要した時間（立ち下がり時間；ｆａｌｌ  ｔｉｍｅ；ミリ秒）で表した。【００９７】
（１２）比抵抗（ρ；２５℃で測定；Ωｃｍ）：電極を備えた容器に試料１．０ｍＬを注入した。この容器に直流電圧（１０Ｖ）を印加し、１０秒後の直流電流を測定した。比抵抗は次の式から算出した。（比抵抗）＝｛（電圧）×（容器の電気容量）｝／｛（直流電流）×（真空の誘電率）｝。【００９８】
（１３）線残像（Ｌｉｎｅ  Ｉｍａｇｅ  Ｓｔｉｃｋｉｎｇ  Ｐａｒａｍｅｔｅｒ；ＬＩＳＰ；％）：液晶表示素子に電気的なストレスを与えることによって線残像を発生させた。線残像のある領域の輝度と残りの領域の輝度を測定した。線残像によって輝度が低下した割合を算出し、この割合によって線残像の大きさを表した。
１３ａ）輝度の測定：イメージング色彩輝度計（Ｒａｄｉａｎｔ  Ｚｅｍａｘ社製、ＰＭ−１４３３Ｆ−０）を用いて素子の画像を撮影した。この画像をソフトウエア（Ｐｒｏｍｅｔｒｉｃ  ９．１、Ｒａｄｉａｎｔ  Ｉｍａｇｉｎｇ社製）を用いて解析することによって素子の各領域の輝度を算出した。光源は平均輝度３５００ｃｄ／ｍ２のＬＥＤバックライトを用いた。【００９９】
１３ｂ）ストレス電圧の設定：セルギャップが３．５μｍであり、マトリクス構造を有するＦＦＳ素子（縦４セル×横４セルの１６セル）に試料を入れ、この素子を紫外線で硬化する接着剤を用いて密閉した。偏光軸が直交するように、この素子の上面と下面にそれぞれ偏光板を配置した。この素子に光を照射し、電圧（矩形波、６０Ｈｚ）を印加した。電圧は、０Ｖから７．５Ｖの範囲で０．１Ｖ毎に段階的に増加させ、各電圧での透過光の輝度を測定した。輝度が極大になったときの電圧をＶ２５５と略した。輝度がＶ２５５の２１．６％になったとき（すなわち、１２７階調）の電圧をＶ１２７と略した。【０１００】
１３ｃ）ストレスの条件：素子に、６０℃、２３時間の条件でＶ２５５（矩形波、３０Ｈｚ）と０．５Ｖ（矩形波、３０Ｈｚ）を印加し、チェッカーパターンを表示させた。次に、Ｖ１２７（矩形波、０．２５Ｈｚ）を印加し、露光時間４０００ミリ秒の条件で輝度を測定した。【０１０１】
１３ｄ）線残像の算出：１６セルのうち、中央部の４セル（縦２セル×横２セル）を算出に用いた。この４セルを２５領域（縦５セル×横５セル）に分割した。四隅にある４領域（縦２セル×横２セル）の平均輝度を輝度Ａと略した。２５領域から四隅の領域を除いた領域は、十字形であった。この十字形の領域から中央の交差領域を除いた４領域において、輝度の最小値を輝度Ｂと略した。線残像は次の式から算出した。（線残像）＝（輝度Ａ−輝度Ｂ）／輝度Ａ×１００．【０１０２】
（１４）拡がり性：添加物の拡がり性は、素子に電圧を印加し、輝度を測定することによって定性的に評価した。輝度の測定は、上記の項１３ａと同様に行った。電圧（Ｖ１２７）の設定は、上記の項１４ｂと同様に行った。ただし、ＦＦＳ素子の代わりにＶＡ素子を用いた。輝度は次のように測定した。まず、素子に直流電圧（２Ｖ）を２分間印加した。次に、Ｖ１２７（矩形波、０．０５Ｈｚ）を印加し、露光時間４０００ミリ秒の条件で輝度を測定した。この結果から拡がり性を評価した。【０１０３】
組成物の実施例を以下に示す。成分化合物は、下記の表３の定義に基づいて記号によって表した。表３において、１，４−シクロヘキシレンに関する立体配置はトランスである。記号の後にあるかっこ内の番号は、化合物の番号に対応する。（−）の記号はその他の液晶性化合物を意味する。液晶性化合物の割合（百分率）は、液晶組成物の質量に基づいた質量百分率（質量％）である。最後に、組成物の特性値をまとめた。【０１０４】
【表３】
2019221254.tif 000028
【０１０５】
［実施例１］
３−ＨＢ（２Ｆ，３Ｆ）−Ｏ２                （２−１）        １８％
５−ＨＢ（２Ｆ，３Ｆ）−Ｏ２                （２−１）    １６．５％
３−ＨＨＢ（２Ｆ，３Ｆ）−Ｏ２              （２−８）        １０％
５−ＨＨＢ（２Ｆ，３Ｆ）−Ｏ２              （２−８）      ４．５％
３−ＨＢＢ（２Ｆ，３Ｆ）−Ｏ２              （２−１４）      １２％
４−ＨＢＢ（２Ｆ，３Ｆ）−Ｏ２              （２−１４）      １２％
３−ＨＨＢ−１                              （３−５）          ２％
３−ＨＢＢ−２                              （３−６）          ６％
５−Ｂ（Ｆ）ＢＢ−２                        （３−７）        １０％
５−Ｂ（Ｆ）ＢＢ−３                        （３−７）          ９％
この組成物に化合物（１−１−２）を０．１０質量％の割合で添加した。
Ｎｌ＝１０１．４℃；Ｔｃ＜−２０℃；Δｎ＝０．１５０；Δε＝−４．３；γ１＝２５３ｍＰａ・ｓ；ＶＨＲ−２＝９３．７％．
【化２０】
2019221254.tif 000029
【０１０６】
［実施例２］
３−ＨＢ（２Ｆ，３Ｆ）−Ｏ２                （２−１）        １３％
５−ＨＢ（２Ｆ，３Ｆ）−Ｏ２                （２−１）        １３％
３−Ｈ２Ｂ（２Ｆ，３Ｆ）−Ｏ２              （２−２）          ９％
Ｖ−ＨＨＢ（２Ｆ，３Ｆ）−Ｏ１              （２−８）          ４％
Ｖ−ＨＨＢ（２Ｆ，３Ｆ）−Ｏ２              （２−８）        １０％
３−ＨＨＢ（２Ｆ，３Ｆ）−Ｏ２              （２−８）          ６％
３−ＨＨ−Ｖ                                （３−１）        ２０％
Ｖ−ＨＢＢ−２                              （３−６）        １１％
３−ＨＢＢ−２                              （３−６）        １４％
この組成物に化合物（１−１−２）を０．１０質量％の割合で添加した。
Ｎｌ＝７４．５℃；Ｔｃ＜−２０℃；Δｎ＝０．１０３；Δε＝−２．９；γ１＝９４ｍＰａ・ｓ；ＶＨＲ−２＝９０．５％．【０１０７】
［実施例３］
Ｖ２−ＢＢ（２Ｆ，３Ｆ）−Ｏ２              （２−６）          ８％
３−ＢＢ（２Ｆ，３Ｆ）−Ｏ２                （２−６）          ３％
Ｖ−ＨＨＢ（２Ｆ，３Ｆ）−Ｏ１              （２−８）          ４％
Ｖ−ＨＨＢ（２Ｆ，３Ｆ）−Ｏ２              （２−８）          ６％
２−ＨＨＢ（２Ｆ，３Ｆ）−Ｏ２              （２−８）          ３％
３−ＨＨＢ（２Ｆ，３Ｆ）−Ｏ２              （２−８）          ６％
３−ｄｈＢＢ（２Ｆ，３Ｆ）−Ｏ２            （２−１６）    ６．５％
３−ＨＢ（２Ｆ）Ｂ（２Ｆ，３Ｆ）−Ｏ２      （２−１８）      １８％
Ｖ−ＨＨ−Ｖ                                （３−１）    ３５．５％
Ｖ−ＨＨＢ−１                              （３−５）          ５％
Ｖ−ＨＢＢ−２                              （３−６）          ５％
この組成物に化合物（１−１−２）を０．１０質量％の割合で添加した。
Ｎｌ＝８０．２℃；Ｔｃ＜−２０℃；Δｎ＝０．１１０；Δε＝−３．０；γ１＝７３ｍＰａ・ｓ；ＶＨＲ−２＝８５．５％．【０１０８】
［実施例４］
３−ＨＢ（２Ｆ，３Ｆ）−Ｏ２                （２−１）          ５％
５−ＨＢ（２Ｆ，３Ｆ）−Ｏ２                （２−１）          ７％
３−ＢＢ（２Ｆ，３Ｆ）−Ｏ２                （２−６）          ８％
３−ＨＨＢ（２Ｆ，３Ｆ）−Ｏ２              （２−８）          ５％
５−ＨＨＢ（２Ｆ，３Ｆ）−Ｏ２              （２−８）          ４％
３−ＨＨ１ＯＢ（２Ｆ，３Ｆ）−Ｏ２          （２−１０）        ５％
２−ＨＢＢ（２Ｆ，３Ｆ）−Ｏ２              （２−１４）        ３％
３−ＨＢＢ（２Ｆ，３Ｆ）−Ｏ２              （２−１４）        ９％
４−ＨＢＢ（２Ｆ，３Ｆ）−Ｏ２              （２−１４）        ４％
５−ＨＢＢ（２Ｆ，３Ｆ）−Ｏ２              （２−１４）        ８％
２−ＢＢ（２Ｆ，３Ｆ）Ｂ−３                （２−１９）        ４％
３−ＨＨ−Ｖ                                （３−１）        ２７％
３−ＨＨ−Ｖ１                              （３−１）          ６％
Ｖ−ＨＨＢ−１                              （３−５）          ５％
この組成物に化合物（１−１−２）を０．１０質量％の割合で添加した。
Ｎｌ＝８１．２℃；Ｔｃ＜−２０℃；Δｎ＝０．１０７；Δε＝−３．２；η＝１５．５ｍＰａ・ｓ；ＶＨＲ−２＝９１．３％．【０１０９】
［実施例５］
３−Ｈ２Ｂ（２Ｆ，３Ｆ）−Ｏ２              （２−２）          ７％
３−ＨＨＢ（２Ｆ，３Ｆ）−Ｏ２              （２−８）          ８％
３−ＨＨ１ＯＢ（２Ｆ，３Ｆ）−Ｏ２          （２−１０）        ８％
２−ＨｃｈＢ（２Ｆ，３Ｆ）−Ｏ２            （２−１２）        ８％
３−ＨＤｈＢ（２Ｆ，３Ｆ）−Ｏ２            （２−１３）        ３％
５−ＨＤｈＢ（２Ｆ，３Ｆ）−Ｏ２            （２−１３）        ４％
２−ＢＢ（２Ｆ，３Ｆ）Ｂ−３                （２−１９）        ７％
２−ＢＢ（２Ｆ，３Ｆ）Ｂ−４                （２−１９）        ７％
４−ＨＨ−Ｖ                                （３−１）        １５％
３−ＨＨ−Ｖ１                              （３−１）          ６％
１−ＨＨ−２Ｖ１                            （３−１）          ６％
３−ＨＨ−２Ｖ１                            （３−１）          ４％
Ｖ２−ＢＢ−１                              （３−３）          ５％
１Ｖ２−ＢＢ−１                            （３−３）          ５％
３−ＨＨＢ−１                              （３−５）          ３％
３−ＨＢ（Ｆ）ＢＨ−３                      （３−１２）        ４％
この組成物に化合物（１−１−２）を０．１０質量％の割合で添加した。
Ｎｌ＝８８．２℃；Ｔｃ＜−２０℃；Δｎ＝０．１１５；Δε＝−２．１；η＝１８．３ｍＰａ・ｓ；ＶＨＲ−２＝９２．２％．【０１１０】
［実施例６］
３−ＨＢ（２Ｆ，３Ｆ）−Ｏ４                （２−１）          ６％
３−Ｈ２Ｂ（２Ｆ，３Ｆ）−Ｏ２              （２−２）          ８％
３−Ｈ１ＯＢ（２Ｆ，３Ｆ）−Ｏ２            （２−３）          ４％
３−ＢＢ（２Ｆ，３Ｆ）−Ｏ２                （２−６）          ７％
２−ＨＨＢ（２Ｆ，３Ｆ）−Ｏ２              （２−８）          ６％
３−ＨＨＢ（２Ｆ，３Ｆ）−Ｏ２              （２−８）        １０％
５−ＨＨＢ（２Ｆ，３Ｆ）−Ｏ２              （２−８）          ８％
２−ＨＢＢ（２Ｆ，３Ｆ）−Ｏ２              （２−１４）        ５％
３−ＨＢＢ（２Ｆ，３Ｆ）−Ｏ２              （２−１４）        ７％
５−ＨＢＢ（２Ｆ，３Ｆ）−Ｏ２              （２−１４）        ５％
２−ＨＨ−３                                （３−１）        １２％
１−ＢＢ−３                                （３−３）          ６％
３−ＨＨＢ−１                              （３−５）          ３％
３−ＨＨＢ−Ｏ１                            （３−５）          ４％
３−ＨＢＢ−２                              （３−６）          ６％
３−Ｂ（Ｆ）ＢＢ−２                        （３−７）          ３％
この組成物に化合物（１−１−２）を０．０８０質量％の割合で添加した。
Ｎｌ＝９３．０℃；Ｔｃ＜−２０℃；Δｎ＝０．１２４；Δε＝−４．５；η＝２５．０ｍＰａ・ｓ；ＶＨＲ−２＝８８．４％．【０１１１】
［実施例７］
３−ＨＢ（２Ｆ，３Ｆ）−Ｏ２                （２−１）          ７％
５−ＨＢ（２Ｆ，３Ｆ）−Ｏ２                （２−１）          ７％
３−ＢＢ（２Ｆ，３Ｆ）−Ｏ２                （２−６）          ８％
３−ＨＨＢ（２Ｆ，３Ｆ）−Ｏ２              （２−８）          ４％
５−ＨＨＢ（２Ｆ，３Ｆ）−Ｏ２              （２−８）          ５％
３−ＨＨ１ＯＢ（２Ｆ，３Ｆ）−Ｏ２          （２−１０）        ５％
２−ＨＢＢ（２Ｆ，３Ｆ）−Ｏ２              （２−１４）        ３％
３−ＨＢＢ（２Ｆ，３Ｆ）−Ｏ２              （２−１４）        ８％
４−ＨＢＢ（２Ｆ，３Ｆ）−Ｏ２              （２−１４）        ５％
５−ＨＢＢ（２Ｆ，３Ｆ）−Ｏ２              （２−１４）        ８％
２−ＢＢ（２Ｆ，３Ｆ）Ｂ−３                （２−１９）        ４％
３−ＨＨ−Ｖ                                （３−１）        ３３％
Ｖ−ＨＨＢ−１                              （３−５）          ３％
この組成物に化合物（１−１−２）を０．１０質量％の割合で添加した。
Ｎｌ＝７６．４℃；Ｔｃ＜−２０℃；Δｎ＝０．１０４；Δε＝−３．２；η＝１５．６ｍＰａ・ｓ；ＶＨＲ−２＝９１．２％．【０１１２】
［実施例８］
３−ＨＢ（２Ｆ，３Ｆ）−Ｏ２                （２−１）          ３％
２Ｏ−Ｂ（２Ｆ）Ｂ（２Ｆ，３Ｆ）−Ｏ２      （２−７）          ５％
２Ｏ−Ｂ（２Ｆ）Ｂ（２Ｆ，３Ｆ）−Ｏ４      （２−７）        １２％
２−ＨＨＢ（２Ｆ，３Ｆ）−Ｏ２              （２−８）          ４％
３−ＨＨＢ（２Ｆ，３Ｆ）−Ｏ２              （２−８）          ８％
５−ＨＢＢ（２Ｆ，３Ｆ）−Ｏ２              （２−１４）        ４％
３−ｄｈＢＢ（２Ｆ，３Ｆ）−Ｏ２            （２−１６）        ８％
３−ＨＢ（２Ｆ，３Ｆ）Ｂ−２                （２−１７）        ４％
３−ＨＨ−Ｖ                                （３−１）        ３３％
３−ＨＨ−Ｖ１                              （３−１）          ５％
３−ＨＢ−Ｏ２                              （３−２）          ３％
１−ＢＢ−３                                （３−３）          ３％
３−ＨＨＢ−１                              （３−５）          ６％
２−ＢＢ（Ｆ）Ｂ−３                        （３−８）          ２％
この組成物に化合物（１−１−２）を０．０９０質量％の割合で添加した。
Ｎｌ＝７２．６℃；Ｔｃ＜−２０℃；Δｎ＝０．１０５；Δε＝−２．５；η＝１５．７ｍＰａ・ｓ；ＶＨＲ−２＝８８．９％．【０１１３】
［実施例９］
３−ＨＢ（２Ｆ，３Ｆ）−Ｏ２                （２−１）        １０％
５−ＨＢ（２Ｆ，３Ｆ）−Ｏ２                （２−１）        １０％
３−Ｈ２Ｂ（２Ｆ，３Ｆ）−Ｏ２              （２−２）          ８％
５−Ｈ２Ｂ（２Ｆ，３Ｆ）−Ｏ２              （２−２）          ８％
３−ＨＤｈＢ（２Ｆ，３Ｆ）−Ｏ２            （２−１３）        ５％
２−ＨＢＢ（２Ｆ，３Ｆ）−Ｏ２              （２−１４）        ６％
３−ＨＢＢ（２Ｆ，３Ｆ）−Ｏ２              （２−１４）        ８％
４−ＨＢＢ（２Ｆ，３Ｆ）−Ｏ２              （２−１４）        ７％
５−ＨＢＢ（２Ｆ，３Ｆ）−Ｏ２              （２−１４）        ７％
３−ＨＨ−４                                （３−１）        １４％
Ｖ−ＨＨＢ−１                              （３−５）        １０％
３−ＨＢＢ−２                              （３−６）          ７％
この組成物に化合物（１−１−３）を０．０８０質量％の割合で添加した。
Ｎｌ＝８８．５℃；Ｔｃ＜−２０℃；Δｎ＝０．１０８；Δε＝−３．８；η＝２４．６ｍＰａ・ｓ；ＶＨＲ−２＝８９．１％．
【化２１】
2019221254.tif 000030
【０１１４】
［実施例１０］
３−Ｈ２Ｂ（２Ｆ，３Ｆ）−Ｏ２              （２−２）        １８％
５−Ｈ２Ｂ（２Ｆ，３Ｆ）−Ｏ２              （２−２）        １７％
３−ＨＨＢ（２Ｆ，３Ｃｌ）−Ｏ２            （２−１１）        ５％
３−ＨＤｈＢ（２Ｆ，３Ｆ）−Ｏ２            （２−１３）        ５％
３−ＨＢＢ（２Ｆ，３Ｃｌ）−Ｏ２            （２−１５）        ８％
５−ＨＢＢ（２Ｆ，３Ｃｌ）−Ｏ２            （２−１５）        ７％
３−ＨＨ−Ｖ                                （３−１）        １１％
３−ＨＨ−ＶＦＦ                            （３−１）          ７％
３−ＨＨＥＨ−３                            （３−４）          ４％
３−ＨＢ（Ｆ）ＨＨ−２                      （３−１０）        ４％
３−ＨＨＥＢＨ−３                          （３−１１）        ４％
Ｆ３−ＨＨ−Ｖ                              （−）            １０％
この組成物に化合物（１−１−２）を０．１５質量％の割合で添加した。
Ｎｌ＝７７．５℃；Ｔｃ＜−２０℃；Δｎ＝０．０８４；Δε＝−２．６；η＝２２．８ｍＰａ・ｓ；ＶＨＲ−２＝９１．２％．【０１１５】
［実施例１１］
３−ＨＢ（２Ｆ，３Ｆ）−Ｏ２                （２−１）    １１．５％
２−ＢＢ（２Ｆ，３Ｆ）−Ｏ２                （２−６）          ３％
Ｖ２−ＢＢ（２Ｆ，３Ｆ）−Ｏ２              （２−６）          ３％
３−ＢＢ（２Ｆ，３Ｆ）−Ｏ２                （２−６）          ９％
２−ＨＨＢ（２Ｆ，３Ｆ）−Ｏ２              （２−８）          ４％
３−ＨＨＢ（２Ｆ，３Ｆ）−Ｏ２              （２−８）          ８％
５−ＨＨＢ（２Ｆ，３Ｆ）−Ｏ２              （２−８）          ６％
Ｖ−ＨＨＢ（２Ｆ，３Ｆ）−Ｏ１              （２−８）          ４％
Ｖ−ＨＨＢ（２Ｆ，３Ｆ）−Ｏ２              （２−８）      ９．５％
３−ＨＨ２Ｂ（２Ｆ，３Ｆ）−Ｏ２            （２−９）          ６％
３−ＨＨ−Ｖ                                （３−１）        ２７％
３−ＨＨ−ＶＦＦ                            （３−１）          ４％
Ｖ−ＨＢＢ−２                              （３−６）          ５％
この組成物に化合物（１−１−２）を０．１０質量％の割合で添加した。
Ｎｌ＝７４．８℃；Ｔｃ＜−２０℃；Δｎ＝０．０９６；Δε＝−３．５；γ１＝９２ｍＰａ・ｓ；ＶＨＲ−３＝８３．３％【０１１６】
［実施例１２］
３−ＨＢ（２Ｆ，３Ｆ）−Ｏ２                （２−１）        １８％
５−ＨＢ（２Ｆ，３Ｆ）−Ｏ２                （２−１）    １６．５％
３−ＨＨＢ（２Ｆ，３Ｆ）−Ｏ２              （２−８）        １０％
５−ＨＨＢ（２Ｆ，３Ｆ）−Ｏ２              （２−８）      ４．５％
３−ＨＢＢ（２Ｆ，３Ｆ）−Ｏ２              （２−１４）      １２％
４−ＨＢＢ（２Ｆ，３Ｆ）−Ｏ２              （２−１４）      １２％
３−ＨＨＢ−１                              （３−５）          ２％
３−ＨＢＢ−２                              （３−６）          ６％
５−Ｂ（Ｆ）ＢＢ−２                        （３−７）        １０％
５−Ｂ（Ｆ）ＢＢ−３                        （３−７）          ９％
この組成物に化合物（１−１−２）を０．５０質量％の割合で添加した。
Ｎｌ＝９９．３℃；Ｔｃ＜−２０℃；Δｎ＝０．１４９；Δε＝−４．３；γ１＝２４７ｍＰａ・ｓ；ＶＨＲ−２＝９５．０％．【０１１７】
［実施例１３］
３−ＨＢ（２Ｆ，３Ｆ）−Ｏ２                （２−１）        １８％
５−ＨＢ（２Ｆ，３Ｆ）−Ｏ２                （２−１）    １６．５％
３−ＨＨＢ（２Ｆ，３Ｆ）−Ｏ２              （２−８）        １０％
５−ＨＨＢ（２Ｆ，３Ｆ）−Ｏ２              （２−８）      ４．５％
３−ＨＢＢ（２Ｆ，３Ｆ）−Ｏ２              （２−１４）      １２％
４−ＨＢＢ（２Ｆ，３Ｆ）−Ｏ２              （２−１４）      １２％
３−ＨＨＢ−１                              （３−５）          ２％
３−ＨＢＢ−２                              （３−６）          ６％
５−Ｂ（Ｆ）ＢＢ−２                        （３−７）        １０％
５−Ｂ（Ｆ）ＢＢ−３                        （３−７）          ９％
この組成物に化合物（１−１−２）を１．００質量％の割合で添加した。
Ｎｌ＝９７．０℃；Ｔｃ＜−２０℃；Δｎ＝０．１４７；Δε＝−４．２；γ１＝２４１ｍＰａ・ｓ；ＶＨＲ−２＝９６．０％．【０１１８】
［実施例１４］
３−ＨＢ（２Ｆ，３Ｆ）−Ｏ２                （２−１）        １８％
５−ＨＢ（２Ｆ，３Ｆ）−Ｏ２                （２−１）    １６．５％
３−ＨＨＢ（２Ｆ，３Ｆ）−Ｏ２              （２−８）        １０％
５−ＨＨＢ（２Ｆ，３Ｆ）−Ｏ２              （２−８）      ４．５％
３−ＨＢＢ（２Ｆ，３Ｆ）−Ｏ２              （２−１４）      １２％
４−ＨＢＢ（２Ｆ，３Ｆ）−Ｏ２              （２−１４）      １２％
３−ＨＨＢ−１                              （３−５）          ２％
３−ＨＢＢ−２                              （３−６）          ６％
５−Ｂ（Ｆ）ＢＢ−２                        （３−７）        １０％
５−Ｂ（Ｆ）ＢＢ−３                        （３−７）          ９％
この組成物に化合物（１−１−２）を２．００質量％の割合で添加した。
Ｎｌ＝９２．３℃；Ｔｃ＜−２０℃；Δｎ＝０．１４４；Δε＝−４．１；γ１＝２２９ｍＰａ・ｓ；ＶＨＲ−２＝９６．２％．【０１１９】
［実施例１５］
３−ＨＢ（２Ｆ，３Ｆ）−Ｏ２                （２−１）    １１．５％
２−ＢＢ（２Ｆ，３Ｆ）−Ｏ２                （２−６）          ３％
３−ＢＢ（２Ｆ，３Ｆ）−Ｏ２                （２−６）          ９％
Ｖ２−ＢＢ（２Ｆ，３Ｆ）−Ｏ２              （２−６）          ３％
２−ＨＨＢ（２Ｆ，３Ｆ）−Ｏ２              （２−８）          ４％
３−ＨＨＢ（２Ｆ，３Ｆ）−Ｏ２              （２−８）          ８％
５−ＨＨＢ（２Ｆ，３Ｆ）−Ｏ２              （２−８）          ６％
Ｖ−ＨＨＢ（２Ｆ，３Ｆ）−Ｏ１              （２−８）          ４％
Ｖ−ＨＨＢ（２Ｆ，３Ｆ）−Ｏ２              （２−８）      ９．５％
３−ＨＨ２Ｂ（２Ｆ，３Ｆ）−Ｏ２            （２−９）          ６％
３−ＨＨ−Ｖ                                （３−１）        ２７％
３−ＨＨ−ＶＦＦ                            （３−１）          ４％
Ｖ−ＨＢＢ−２                              （３−６）          ５％
この組成物に化合物（１−１−２）を０．１質量％の割合で添加した。
Ｎｌ＝７４．８℃；Ｔｃ＜−２０℃；Δｎ＝０．０９６；Δε＝−３．５；γ１＝９２ｍＰａ・ｓ；ＶＨＲ−３＝８３．３％．【０１２０】
［比較対照試験１］
３−ＨＢ（２Ｆ，３Ｆ）−Ｏ２                （２−１）        １８％
５−ＨＢ（２Ｆ，３Ｆ）−Ｏ２                （２−１）    １６．５％
３−ＨＨＢ（２Ｆ，３Ｆ）−Ｏ２              （２−８）        １０％
５−ＨＨＢ（２Ｆ，３Ｆ）−Ｏ２              （２−８）      ４．５％
３−ＨＢＢ（２Ｆ，３Ｆ）−Ｏ２              （２−１４）      １２％
４−ＨＢＢ（２Ｆ，３Ｆ）−Ｏ２              （２−１４）      １２％
３−ＨＨＢ−１                              （３−５）    表４の割合
３−ＨＢＢ−２                              （３−６）    表４の割合
５−Ｂ（Ｆ）ＢＢ−２                        （３−７）        １０％
５−Ｂ（Ｆ）ＢＢ−３                        （３−７）          ９％
３−ＢＢ（２Ｆ，５Ｆ）Ｂ−３                （３’）      表４の割合
この組成物に化合物（１−１−２）を表４の割合で添加することにより、試料１〜８の液晶組成物を調製した。表４以降の表において、成分の添加量が空欄になっている箇所は添加していないことを示しており（０質量％）、物性が空欄なっている箇所は未測定であることを示している。表４には、各試料の特性値も示す。
【表４】
2019221254.tif 000031
【０１２１】
式（１）で表される化合物（１−１−２）の添加量は、試料１、２では０質量％、試料３、４では０．０６質量％、試料５、６では０．１質量％、試料７、８では２質量％とした。また、試料１、３、５、７では式（３’）で表される３−ＢＢ（２Ｆ，５Ｆ）Ｂ−３を８質量％添加し、試料２、４、６、８ではその代わりに式（３−５）で表される３−ＨＨＢ−１を２質量％と式（３−６）で表される３−ＨＨＢ−２を６質量％を添加した。式（３−５）と式（３−６）は、いずれも式（３）で表される化合物である。
表４の結果は、式（１）で表される化合物の添加量を増やしたり、式（３）で表される化合物の添加量を増やしたりすることで、電圧保持率（ＶＨＲ−２）が向上する傾向があることを示している。表４の最下段には、試料１、３、５、７の電圧保持率を基準にして、試料２、４、６、８の電圧保持率がそれぞれどの程度向上したかを示すΔＶＨＲ−２が掲載されている。それによると、式（１）で表される化合物の添加量が０質量％または０．０６質量％であるときのΔＶＨＲ−２は０．９％であるのに対して、式（１）で表される化合物の添加量を０．１質量％に増やすとΔＶＨＲ−２は２．２％に急上昇し、さらに式（１）で表される化合物の添加量を２質量％に増やすとΔＶＨＲ−２は２．６％へとさらに上昇している。このことは、式（１）で表される化合物の添加量を０．０８質量％以上にすることにより、式（３）で表される化合物との相乗効果によってΔＶＨＲ−２が大きく上昇することを示している。【０１２２】
［比較対照試験２］
表５に示す化合物（１−１−２）以外の成分の混合物に、化合物（１−１−２）を表４の割合で添加することにより、試料９〜１４の液晶組成物を調製した。表５には、各試料の特性値も示す。
【表５】
2019221254.tif 000032
【０１２３】
試料９〜１４における式（１）で表される化合物（１−１−２）の添加量は０．０９〜０．１質量％とした。試料９における式（３−１）で表される化合物の一部を試料１０では式（３−６）で表される化合物に置き換え、試料１１における式（３−１）で表される化合物の一部を試料１２では式（３−５）で表される化合物に置き換え、試料１３における式（３’）で表される化合物の代わりに試料１４では式（３−５）、式（３−８）、式（３−９）で表される化合物を用いた。式（３−１）は式（３’）で表される化合物であり、式（３−５）、式（３−６）、式（３−８）、式（３−９）は、いずれも式（３）で表される化合物である。
表５の最下段には、試料９、１１、１３の電圧保持率を基準にして、試料１０、１２、１４の電圧保持率がそれぞれどの程度向上したかを示すΔＶＨＲ−２が掲載されている。それによると、式（１）で表される化合物の添加量が０．０８質量％以上である液晶組成物において、式（３’）で表される化合物を式（３）で表される化合物に置換することにより、電圧保持率（ＶＨＲ−２）が向上することが示されている。
【産業上の利用可能性】
【０１２４】
本発明の液晶組成物は、液晶モニター、液晶テレビ、液晶プロジェクターなどに用いることができる。
【国際調査報告】
2019221254.tif 000043
2019221254.tif 000044
2019221254.tif 000045
2019221254.tif 000046